(57)【要約】  複合材料物品は、複数のリグノセルロース片と、この複数のリグノセルロース片を接着するための、複数のリグノセルロース片上に配置された接着剤系とを含む。前記接着剤系は、バインダー成分および粘着性付与成分を含む。前記粘着性付与成分は、アクリルポリマーまたはスチレン−ブタジエンポリマーを含む。本発明の粘着性付与成分は、複合材料物品の製造中に複数のリグノセルロース片の配向を維持するのに有用である。この複合材料物品は、様々なエンジニアードリグノセルロース系複合材料、例えばパーティクルボードであってよい。
2013535555.tif 000002
【特許請求の範囲】
【請求項１】
次のもの：
複数のリグノセルロース片と
この複数のリグノセルロース片を結合させるための、この複数のリグノセルロース片上に配置された接着剤系と
を含む複合材料物品であって、
前記接着剤系が
バインダー成分および
複合材料物品の製造中に複数のリグノセルロース片の配向を維持するための、アクリルポリマーまたはスチレン−ブタジエンポリマーを含む粘着性付与成分
を含む、前記複合材料物品。
【請求項２】
前記ポリマーがスチレン−アクリルポリマーである、請求項１記載の複合材料物品。
【請求項３】
前記接着剤系が前記バインダーおよび前記粘着性付与成分から形成されている、請求項１記載の複合材料物品。
【請求項４】
前記ポリマーが
ｉ）Ｃ1〜Ｃ20アルキル（メタ）アクリレート、
ｉｉ）エチレン性不飽和カルボン酸、
ｉｉｉ）ビニル芳香族化合物のグループ、
ｉｖ）Ｃ2〜Ｃ13アルキルカルボン酸エステルのビニルエステル、
ｖ）Ｃ2〜Ｃ8ヒドロキシアルキル（メタ）アクリレート、
ｖｉ）エチレン性不飽和ニトリル、
ｖｉｉ）α，β−エチレン性不飽和の、アミド基を含む化合物、
ｖｉｉｉ）反応性ビニル架橋剤、または
ｉｘ）それらの組合せ
を含む、請求項１から３までのいずれか１項に記載の複合材料物品。
【請求項５】
前記ポリマーが
ｉ）メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、シクロヘキシル（メタ）アクリレート、ベンジル（メタ）アクリレート、２−エチルヘキシル（メタ）アクリレート、ヘプチル（メタ）アクリレート、ｎ−オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、ラウリル（メタ）アクリレート、ステアリル（メタ）アクリレート、イソボルニル（メタ）アクリレート、ノルボルニル（メタ）アクリレート、４−ｔ−ブチルシクロヘキシル（メタ）アクリレート、３，３，５−トリメチルシクロヘキシル（メタ）アクリレート、ジメチルマレエート、ｎ−ブチルマレエート、プロピレングリコール（メタ）アクリレート、カルボジイミド（メタ）アクリレート、ｔ−ブチルアミノエチル（メタ）アクリレート、２−ｔ−ブチルアミノエチル（メタ）アクリレート、Ｎ，Ｎ−ジメチルアミノエチル（メタ）アクリレートおよびそれらの組合せからなる群から選択されるＣ1〜Ｃ20アルキル（メタ）アクリレート
を含む、請求項４記載の複合材料物品。
【請求項６】
前記ポリマーが
ｉｉ）（メタ）アクリル酸、マレイン酸、フマル酸、イタコン酸、エタクリル酸、クロトン酸、シトラコン酸、桂皮酸およびそれらの組合せの群から選択されるエチレン性不飽和カルボン酸
を含む、請求項４記載の複合材料物品。
【請求項７】
前記ポリマーが
ｉｉｉ）スチレン、α−メチルスチレン、ｏ−クロロスチレン、クロロメチルスチレン、α−フェニルスチレン、スチレンスルホン酸、スチレンスルホン酸の塩、パラ−アセトキシスチレン、ジビニルベンゼン、ジアリルフタレート、ビニルトルエン、ビニルナフタレンおよびそれらの組合せの群から選択されるビニル芳香族化合物
を含む、請求項４記載の複合材料物品。
【請求項８】
前記ポリマーが
ｉｖ）ビニルアセテートまたは直鎖状もしくは分枝鎖状Ｃ1〜Ｃ12アルキル鎖を有するカルボン酸の他のビニルエステルの群から選択されるＣ2〜Ｃ13アルキルカルボン酸エステルのビニルエステル
を含む、請求項４記載の複合材料物品。
【請求項９】
前記ポリマーが、Ｃ1〜Ｃ20アルキル（メタ）アクリレート約２５％から約９９％まで、エチレン性不飽和カルボン酸約０．１％から約１０％まで、Ｃ2〜Ｃ8ヒドロキシアルキル（メタ）アクリレート約０．１％から約１０％まで、ビニル芳香族化合物約０．１％から約５０％まで、およびカルボン酸のビニルエステル約０．１％から約７５％までを含む、請求項１または２記載の複合材料物品。
【請求項１０】
前記ポリマーが、２−エチルヘキシルアクリレート約２５％から約９９％まで、メチルメタクリレート約１％から約５０％まで、アクリル酸約０．１％から約５％まで、ヒドロキシプロピルアクリレート約０．１％から約５％まで、スチレン約０．１％から約５０％まで、およびビニルアセテート約０．１％から約７５％までを含む、請求項１または２記載の複合材料物品。
【請求項１１】
前記ポリマーが、２−エチルヘキシルアクリレート約７５％から約８５％まで、メチルメタクリレート約６％から約１０％まで、アクリル酸約０．１％から約１％まで、ヒドロキシプロピルアクリレート約１％から約３％まで、スチレン約１％から約４％まで、およびビニルアセテート約６％から約１０％までを含む、請求項１または２記載の複合材料物品。
【請求項１２】
前記ポリマーが、イタコン酸約０．１％から約１０％まで、アクリルアミド約０．１％から約１０％まで、アクリル酸約０．１％から約２．５％まで、スチレン約０．１％から約６０％まで、およびブタジエン約２０％から約９０％までを含む、請求項１記載の複合材料物品。
【請求項１３】
前記ポリマーが、イタコン酸約０．５％から約２％まで、アクリルアミド約１％から約３％まで、スチレン約１５％から約４５％まで、およびブタジエン約５０％から約８０％までを含む、請求項１記載の複合材料物品。
【請求項１４】
前記ポリマーが、スチレン約２５％から約７５％まで、２−エチルヘキシルアクリレート約２０％から約３５％まで、ヒドロキシルエチルアクリレート約５％から約２０％まで、メチルメタクリレート約５％から約１５％まで、およびメタクリル酸約０．１％から約５％までを含む、請求項１または２記載の複合材料物品。
【請求項１５】
前記ポリマーが、スチレン約１０％から約２５％まで、アクリル酸約１０％から約２５％まで、α−メチルスチレン約１０％から約３０％まで、メチルメタクリレート約５％から約１５％まで、２−エチルヘキシルアクリレート約５％から約２０％まで、およびブチルアクリレート約１０％から約３０％までを含む、請求項１または２記載の複合材料物品。
【請求項１６】
前記ポリマーが約−８５℃から約＋２５℃までのガラス転移温度（Ｔｇ）を有する、請求項１から１５までのいずれか１項に記載の複合材料物品。
【請求項１７】
前記ポリマーが約２０００から約３００００００までの質量平均分子量（Ｍｗ）を有する、請求項１から１６までのいずれか１項に記載の複合材料物品。
【請求項１８】
前記ポリマーが約１０００から約２００００００までの数平均分子量（Ｍｎ）を有する、請求項１から１７までのいずれか１項に記載の複合材料物品。
【請求項１９】
前記バインダー成分がイソシアネート成分、ホルムアルデヒド樹脂、タンパク質ベースの接着剤またはそれらの組合せを含む、請求項１から１８までのいずれか１項に記載の複合材料物品。
【請求項２０】
前記バインダー成分がイソシアネート成分を含む、請求項１から１８までのいずれか１項に記載の複合材料物品。
【請求項２１】
前記イソシアネート成分が、ジフェニルメタンジイソシアネート（ＭＤＩｓ）、高分子量ジフェニルメタンジイソシアネート（ＰＭＤＩｓ）およびそれらの組合せの群から選択されている、請求項２０記載の複合材料物品。
【請求項２２】
前記バインダー成分がホルムアルデヒド樹脂を含む、請求項１から１８までのいずれか１項に記載の複合材料物品。
【請求項２３】
前記ホルムアルデヒド樹脂がフェノールホルムアルデヒド（ＰＦ）樹脂、尿素ホルムアルデヒド（ＵＦ）、メラミンＵＦおよびそれらの組合せの群から選択されている、請求項２２記載の複合材料物品。
【請求項２４】
前記バインダー成分が前記の複数のリグノセルロース片１００質量部に対して約１質量部から約２０質量部までの量で利用されている、請求項１から２３までのいずれか１項に記載の複合材料物品。
【請求項２５】
前記粘着性付与成分が前記の複数のリグノセルロース片１００質量部に対して約１質量部から約１０質量部までの量で利用されている、請求項１から２４までのいずれか１項に記載の複合材料物品。
【請求項２６】
前記複合材料物品がパーティクルボードである、請求項１から２５までのいずれか１項に記載の複合材料物品。
【請求項２７】
複合材料物品を形成させる方法であって、前記方法が、
次の工程：
バインダー成分を複数のリグノセルロース片に塗布し、
アクリルポリマーまたはスチレン−ブタジエンポリマーを含む粘着性付与成分を前記の複数のリグノセルロース片に塗布し、
前記のバインダー成分を有する複数のリグノセルロース片および該片上に塗布された粘着性付与成分をキャリヤー上に配置し、塊を形成させ、および
前記塊に、複合材料物品を形成させるのに十分な時間の間、圧力を印加することを含み、
前記粘着性付与成分が、キャリヤー上でありながら、前記塊中で前記の複数のリグノセルロース片の配向を維持する、複合材料物品を形成させる前記方法。
【請求項２８】
前記バインダー成分を前記の複数のリグノセルロース片に塗布する前に、前記粘着性付与成分を複数のリグノセルロース片に塗布する、請求項２７記載の方法。
【請求項２９】
前記粘着性付与成分を前記の複数のリグノセルロース片に塗布する前に、前記バインダー成分を複数のリグノセルロース片に塗布する、請求項２７記載の方法。
【請求項３０】
前記バインダー成分および前記粘着性付与成分を配合し、接着剤系が前記の複数のリグノセルロース片に塗布されるように、バインダー成分および粘着性付与成分を複数のリグノセルロース片に塗布する前に前記接着剤系を形成させる工程をさらに含む、請求項２７記載の方法。
【請求項３１】
前記バインダー成分と前記粘着性付与成分が同時に前記の複数のリグノセルロース片に塗布される、請求項２７記載の方法。
【請求項３２】
前記塊に、複合材料物品を形成させるのに十分な時間の間、熱を加える工程をさらに含む、請求項２７から３１までのいずれか１項に記載の方法。
【請求項３３】
前記ポリマーは、スチレン−アクリルポリマーである、請求項２７から３２までのいずれか１項に記載の方法。
【請求項３４】
前記ポリマーは、次のもの：
ｉ）Ｃ1〜Ｃ20アルキル（メタ）アクリレート、
ｉｉ）エチレン性不飽和カルボン酸、
ｉｉｉ）ビニル芳香族化合物のグループ、
ｉｖ）Ｃ2〜Ｃ13アルキルカルボン酸エステルのビニルエステル、
ｖ）Ｃ2〜Ｃ8ヒドロキシアルキル（メタ）アクリレート、
ｖｉ）エチレン性不飽和ニトリル、
ｖｉｉ）α，β−エチレン性不飽和の、アミド基を含む化合物、
ｖｉｉｉ）反応性ビニル架橋剤、または
ｉｘ）それらの組合せ
を含む、請求項２７から３３までのいずれか１項に記載の方法。
【請求項３５】
前記ポリマーは、ｉ）メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、シクロヘキシル（メタ）アクリレート、ベンジル（メタ）アクリレート、２−エチルヘキシル（メタ）アクリレート、ヘプチル（メタ）アクリレート、ｎ−オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、ラウリル（メタ）アクリレート、ステアリル（メタ）アクリレート、イソボルニル（メタ）アクリレート、ノルボルニル（メタ）アクリレート、４−ｔ−ブチルシクロヘキシル（メタ）アクリレート、３，３，５−トリメチルシクロヘキシル（メタ）アクリレート、ジメチルマレエート、ｎ−ブチルマレエート、プロピレングリコール（メタ）アクリレート、カルボジイミド（メタ）アクリレート、ｔ−ブチルアミノエチル（メタ）アクリレート、２−ｔ−ブチルアミノエチル（メタ）アクリレート、Ｎ，Ｎ−ジメチルアミノエチル（メタ）アクリレートおよびそれらの組合せからなる群から選択されるＣ1〜Ｃ20アルキル（メタ）アクリレートを含む、請求項３４記載の方法。
【請求項３６】
前記ポリマーは、ｉｉ）（メタ）アクリル酸、マレイン酸、フマル酸、イタコン酸、エタクリル酸、クロトン酸、シトラコン酸、桂皮酸およびそれらの組合せの群から選択されるエチレン性不飽和カルボン酸を含む、請求項３４記載の方法。
【請求項３７】
前記ポリマーは、ｉｉｉ）スチレン、α−メチルスチレン、ｏ−クロロスチレン、クロロメチルスチレン、α−フェニルスチレン、スチレンスルホン酸、スチレンスルホン酸の塩、パラ−アセトキシスチレン、ジビニルベンゼン、ジアリルフタレート、ビニルトルエン、ビニルナフタレンおよびそれらの組合せの群から選択されるビニル芳香族化合物を含む、請求項３４記載の方法。
【請求項３８】
前記ポリマーは、ｉｖ）ビニルアセテートまたは直鎖状もしくは分枝鎖状Ｃ1〜Ｃ12アルキル鎖を有するカルボン酸の他のビニルエステルの群から選択されるＣ2〜Ｃ13アルキルカルボン酸エステルのビニルエステルを含む、請求項３４記載の方法。
【請求項３９】
前記ポリマーは、Ｃ1〜Ｃ20アルキル（メタ）アクリレート約２５％から約９９％まで、エチレン性不飽和カルボン酸約０．１％から約１０％まで、Ｃ2〜Ｃ8ヒドロキシアルキル（メタ）アクリレート約０．１％超から約１０％まで、ビニル芳香族化合物約０．１％から約５０％まで、およびカルボン酸のビニルエステル約０．１％から約７５％までを含む、請求項２７または３３に記載の方法。
【請求項４０】
前記ポリマーは、２−エチルヘキシルアクリレート約２５％から約９９％まで、メチルメタクリレート約１％から約５０％まで、アクリル酸約０．１％から約５％まで、ヒドロキシプロピルアクリレート約０．１％から約５％まで、スチレン約０．１％から約５０％まで、およびビニルアセテート約０．１％から約７５％までを含む、請求項２７または３３に記載の方法。
【請求項４１】
前記ポリマーは、２−エチルヘキシルアクリレート約７５％から約８５％まで、メチルメタクリレート約６％から約１０％まで、アクリル酸約０．１％から約１％まで、ヒドロキシプロピルアクリレート約１％から約３％まで、スチレン約１％から約４％まで、およびビニルアセテート約６％から約１０％までを含む、請求項２７または３３に記載の方法。
【請求項４２】
前記ポリマーは、イタコン酸約０．１％から約１０％まで、アクリルアミド約０．１％から約１０％まで、アクリル酸約０．１％から約２．５％まで、スチレン約０．１％から約６０％まで、およびブタジエン約２０％から約９０％までを含む、請求項２７記載の方法。
【請求項４３】
前記ポリマーは、イタコン酸約０．５％から約２％まで、アクリルアミド約１％から約３％まで、スチレン約１５％から約４５％まで、およびブタジエン約５０％から約８０％までを含む、請求項２７記載の方法。
【請求項４４】
前記ポリマーは、スチレン約２５％から約７５％まで、２−エチルヘキシルアクリレート約２０％から約３５％まで、ヒドロキシルエチルアクリレート約５％から約２０％まで、メチルメタクリレート約５％から約１５％まで、およびメタクリル酸約０．１％から約５％までを含む、請求項２７または３３に記載の方法。
【請求項４５】
前記ポリマーは、スチレン約１０％から約２５％まで、アクリル酸約１０％から約２５％まで、α−メチルスチレン約１０％から約３０％まで、メチルメタクリレート約５％から約１５％まで、２−エチルヘキシルアクリレート約５％から約２０％まで、およびブチルアクリレート約１０％から約３０％までを含む、請求項２７または３３に記載の方法。
【請求項４６】
前記ポリマーは、約−８５℃から約＋２５℃までのガラス転移温度（Ｔｇ）を有する、請求項２７から４５までのいずれか１項に記載の方法。
【請求項４７】
前記ポリマーは、約２０００から約３００００００までの質量平均分子量（Ｍｗ）を有する、請求項２７から４６までのいずれか１項に記載の方法。
【請求項４８】
前記ポリマーは、約１０００から約２００００００までの数平均分子量（Ｍｎ）を有する、請求項２７から４７までのいずれか１項に記載の方法。
【請求項４９】
前記バインダー成分は、イソシアネート成分、ホルムアルデヒド樹脂、タンパク質ベースの接着剤またはそれらの組合せを含む、請求項２７から４８までのいずれか１項に記載の方法。
【請求項５０】
前記バインダー成分は、イソシアネート成分を含む、請求項２７から４８までのいずれか１項に記載の方法。
【請求項５１】
前記イソシアネート成分は、ジフェニルメタンジイソシアネート（ＭＤＩｓ）、高分子量ジフェニルメタンジイソシアネート（ＰＭＤＩｓ）およびそれらの組合せの群から選択される、請求項５０記載の方法。
【請求項５２】
前記バインダー成分は、ホルムアルデヒド樹脂を含む、請求項２７から４８までのいずれか１項に記載の方法。
【請求項５３】
前記ホルムアルデヒド樹脂は、フェノールホルムアルデヒド（ＰＦ）樹脂、尿素ホルムアルデヒド（ＵＦ）、メラミンＵＦおよびそれらの組合せの群から選択される、請求項５２記載の方法。
【請求項５４】
前記バインダー成分は、前記の複数のリグノセルロース片１００質量部に対して約１質量部から約２０質量部までの量で塗布される、請求項２７から５３までのいずれか１項に記載の方法。
【請求項５５】
前記粘着性付与成分は、前記の複数のリグノセルロース片１００質量部に対して約１質量部から約１０質量部までの量で塗布される、請求項２７から５４までのいずれか１項に記載の方法。
【請求項５６】
前記複合材料物品は、パーティクルボードである、請求項２７から５５までのいずれか１項に記載の方法。
【発明の詳細な説明】
【技術分野】
【０００１】
関連出願の相互参照
本願は、２０１０年８月３日付けで出願された、米国仮特許出願番号第６１／４００８２８号の利点、および２０１０年９月２１日付けで出願された、米国暫定特許出願番号第６１／３８４７７６号の利点の特許保護を請求するものであり、これら特許出願の双方全体が本明細書において参考のために援用される。
【０００２】
発明の背景
本発明は、一般的に複合材料物品に関し、およびより詳述すれば、複数のリグノセルロース片と、この複数のリグノセルロース片上に配置された接着剤系とを含む複合材料物品およびこの複合材料物品を形成する方法に関する。
【０００３】
関連技術の説明
リグノセルロース系複合材料物品、例えば配向性ストランドボード（ＯＳＢ）、配向性ストランドランバー（ＯＳＬ）、パーティクルボード（ＰＢ）、スクリムバー（ｓｃｒｉｍｂｅｒ）、アグリファイバーボード（ａｇｒｉｆｉｂｅｒ  ｂｏａｒｄ）、チップボード、フレークボード、およびファイバーボード、例えば中密度ファイバーボード（ＭＤＦ）は、一般的に、リグノセルロース片を配合機または同様の装置中でタンブルするかまたは攪拌しながら、リグノセルロース片をバインダー組成物、例えば樹脂と配合するか、またはリグノセルロース片にバインダー組成物、例えば樹脂を噴霧することによって製造される。
【０００４】
十分に配合した後、バインダーリグノセルロース系混合物が形成され、今やバインダー組成物で被覆されているリグノセルロース片は、物品、特にルーズマットに形成され、このルーズマットは、加熱されたプラテン／プレート間で圧縮され、バインダー組成物が準備され、そして、このリグノセルロース片がバインダー組成物と一緒に稠密化された形、例えばボード、パネル、または他の形状に結合される。
【０００５】
前記ルーズマットを圧縮するための通常の方法は、一般的に、約１２０℃から約２２５℃までの温度で、意図的にルーズマット中に噴入されたか、またはルーズマット中のリグノセルロース片から連行された水分の遊離によって発生された、変動する量の蒸気の存在下で実施される。
【０００６】
前記プロセスには、一般的に、リグノセルロース片の水分含量が、リグノセルロース片をバインダー組成物と配合する前に、約２質量％〜約２０質量％であることが必要とされる。
【０００７】
リグノセルロース片は、チップ、削りくず、ストランド、スクリム、ウェハー、繊維、おがくず、バガス、わらおよび木毛の形であってよい。リグノセルロース片が比較的大きいサイズ、例えば１インチから７インチまで（約２．５から約１７．５ｃｍまで）である場合には、前記プロセスによって製造されたリグノセルロース系複合材料物品は、エンジニアードウッド（ｅｎｇｉｎｅｅｒｅｄ  ｗｏｏｄ）の総称の下、当該技術分野で公知である。
【０００８】
前記エンジニアードウッドは、積層ストランドランバー、ＯＳＢ、ＯＳＬ、スクリムバー（ｓｃｒｉｍｂｅｒ）、パラレルストランドランバーおよび積層材ランバーを含む。リグノセルロース片が比較的小さい、例えば典型的なおがくずおよび微細な繊維のサイズである場合には、リグノセルロース系複合材料物品は、当該分野において、パーティクルボード（ＰＢ）およびファイバーボード、ＭＤＦとして公知である。
【０００９】
他のエンジニアードウッド、例えばベニヤ合板は、サンドイッチ構成でバインダー組成物によって一緒に保持されている、木材の大きいシートを使用している。まださらにエンジニアードウッド、例えばスクリムバーは、約２から１０ｍｍまでの平均直径範囲および数フィートの長さ（１フィート＝約３０．４８ｃｍ）を有する木材の薄い、長い、不規則な片を使用している。
【００１０】
エンジニアードウッドは、木材を切断するために適当な大きさの木の幹がますます不足しているので、開発された。このようなエンジニアードウッドは、有利な物理的性質、例えば強度および安定性を有することができる。
【００１１】
エンジニアードウッドの別の利点は、当該エンジニアードウッドが他の木材およびリグノセルロース材料を処理することにより発生された屑材料から製造することができることである。これは、リサイクルプロセスからの効率化と省エネにつながり、埋立容量を節約する。
【００１２】
このようなリグノセルロース系複合材料物品の製造に使用されてきたバインダー組成物は、フェノールホルムアルデヒド（ＰＦ）樹脂、尿素ホルムアルデヒド（ＵＦ）樹脂およびイソシアネート樹脂を含む。
【００１３】
バインダー組成物は、低い吸水性、高い粘着性および凝集力、配合剤における柔軟性、硬化温度および硬化速度に関する汎用性、優れた構造特性、高い水分含量を有するリグノセルロース材料との結合能力および重要なゼロホルムアルデヒドの排出量を持っているので、イソシアネート化学に基づくバインダー組成物は、商業的に望ましいものである。
【００１４】
複合材料物品の強度を向上させるために、リグノセルロース材料をポリメチレンポリ（フェニルイソシアネート）（また、高分子量のＭＤＩまたはＰＭＤＩとして、当該技術分野で公知である）で処理することは、公知である。
【００１５】
典型的には、このような処理は、リグノセルロース材料にイソシアネートを適用し、イソシアネートを、熱および圧力を印加することによって、または室温でのいずれかで、硬化させうることを含む。
【００１６】
ＰＭＤＩを周囲条件下で硬化させることは、可能である一方で、残留イソシアネート（ＮＣＯ）基は、いくつかの例では数週間または数ヶ月の間、処理された物品上に残留する。また、このような目的のために、トルエンジイソシアネート（ＴＤＩ）を利用することは、知られているが、しかし、環境保護の観点から一般的には、あまり受け入れられていない。
【００１７】
イソシアネートプレポリマーは、定盤への粘着を減少させる点で、およびイソシアネートの反応性を減少させるため、特に様々な処理の問題を解決するためにバインダー組成物に使用されている好ましいイソシアネート材料の１つである。
【００１８】
残念なことに、ＰＦおよび／またはＵＦ樹脂の代わりに、イソシアネートを使用することの欠点は、プラテンへの粘着、粘着性または冷間粘着性の欠如（すなわち、イソシアネートは「粘着性」または「スティッキー」ではない）、コストおよび特定のシナリオにおける特別なストレージのための必要性に起因する処理の困難さを含む。
【００１９】
例えば、イソシアネート樹脂は、例えば、ＰＢのリグノセルロース片、例えばおがくずに十分な粘着性を付与せず、一方で、完成紙料またはマットの形で、ＰＢの製造が完了する前のように、完成紙料は、歪みうるかまたはばらばらに壊れる可能性があり、こうして完成紙料から形成されたＰＢの最終品質に強い影響を及ぼす。
【００２０】
当業者であれば、ＰＢの完成紙料が当該ＰＢの製造の完了前に数多くの転移を通過し、このような転移が完成紙料を歪みに晒すことを正しく認識している。歪みは、機器の違い、レイアウトなどに基づいてサイトからサイトごとに差を生じる可能性がある。それ故に、このような差に基づいて粘着性の様々なレベルが必要とされる。
【００２１】
したがって、リグノセルロース完成紙料／マットから形成された複合材料物品に改善された物理的性質を付与して、それによって改善された粘着性を有するリグノセルロース完成紙料／マットを提供する機会が残されている。また、このような複合材料物品を形成する方法を提供する機会が残されている。
【００２２】
本発明の概要および利点
複合材料物品は、複数のリグノセルロース片と複数のリグノセルロース片を接着するための、複数のリグノセルロース片上に配置された接着剤系を含む。接着剤系は、バインダー成分および粘着性付与成分を含む。粘着性付与成分は、アクリルポリマーまたはスチレン−ブタジエンポリマーを含む。
【００２３】
本発明の粘着性付与成分は、複合材料物品の製造中に複数のリグノセルロース片の配向を維持するのに有用である。このように、複合材料物品の処理量は、製造速度、例えば加圧速度を増加させることにより増加させることができる。また、他の製造上の利点は、従来の接着剤に対して改善された、複数のリグノセルロース片への接着剤系の成分の塗布として実現することができる。また、本発明により形成された複合材料物品は、優れた物理的性質を含むと考えられている。例えば、特別な実施態様において、本発明の複合材料物品は、次のいずれか１つまたは複数を有することができる：それぞれ従来の複合材料物品に対して、増加した結合強度、減少されたエッジ膨潤、改善された放出特性、改善された曲げ弾性率および／または減少された放出。
【図面の簡単な説明】
【００２４】
【図１】本発明との比較および本発明の実施例を示す棒グラフである。
【００２５】
本発明の他の利点は容易に正当に評価されるであろう、なぜなら同じことが、添付図面と共に考慮される際に次の詳細な説明を参照することによってより良好に理解されることになるからである。
【００２６】
発明の詳細な説明
本発明は、複合材料物品、より詳述すれば、リグノセルロース系複合材料物品を提供する。前記複合材料物品は、様々な用途に使用することができる。このような用途の例としては、包装のため、しかし、これらに限定されるものではない、家具およびキャビネットのため、屋根および床の外装のため、屋根、床および羽目板のパネリングのため、窓およびドアのフレームのための、そしてウェブストック（ｗｅｂｓｔｏｃｋ）のため、例えば工学的Ｉ型ビーム用ウェブストック（ｗｅｂｓｔｏｃｋ）のための用途を含む。
【００２７】
複合材料物品は、種々の実施態様において、種々の形のエンジニアードリグノセルロース系複合材料、例えばエンジニアードウッド複合材料、例えば配向性ストランドボード（ＯＳＢ）、配向性ストランドランバー（ＯＳＬ）、スクリムバー（ｓｃｒｉｍｂｅｒ）、繊維板、例えば低密度繊維板（ＬＤＦ）、中密度繊維板（ＭＤＦ）および高密度繊維板（ＨＤＦ）、チップボード、フレークボードまたはフレークボード、パーティクルボード（ＰＢ）、ベニヤ合板と呼称することができる。
【００２８】
一般的に、複合材料物品は、ＯＳＢ、ＯＳＬ、ＰＢ、スクリムバー（ｓｃｒｉｍｂｅｒ）、ベニヤ合板、ＬＤＦ、ＭＤＦまたはＨＤＦの形で、より典型的にはＰＢの形であるが、しかし、複合材料物品は、他のエンジニアードウッド（ｅｎｇｉｎｅｅｒｅｄ  ｗｏｏｄ）の形で、例えばこれに限定されるものではないが、本明細書中に記載されかつ例示されたものであってよい。リグノセルロース系複合材料物品の名称がしばしば、当該技術分野で同じ意味で使用されていることは、正当に評価されるべきである。例えば、他方がフレークボードと同じ複合材料に言及されうるのに対して、一方では、ＯＳＢとしての複合材料に言及されうる。
【００２９】
本発明の複合材料物品は、複数のリグノセルロース片を含む。リグノセルロース片は、多種多様なリグノセルロース材料に由来しうる。一般的に、リグノセルロース片は、木材に由来するが、しかし、リグノセルロース片は、リグノセルロース材料、例えばバガス、藁、亜麻残渣、ナッツの殻、穀粒の外皮等およびそれらの組合せに由来しうる。木材が、リグノセルロース材料として使用されている場合は、リグノセルロース片は、当該技術分野で理解されているような、広葉樹および／または針葉樹の様々な種から調製することができる。
【００３０】
フレーク、繊維または他の粒状の形の非リグノセルロース材料、例えばガラス繊維、マイカ、石綿、ゴム、プラスチックなどは、リグノセルロース材料と混合してもよいが、しかし、このような材料は、一般的には本発明の目的のためには不要である。
【００３１】
リグノセルロース片は、例えば小さな原木、工業廃材、枝、ラフパルプ材などをおがくず、チップ、フレーク、ウェハ、ストランド、スクリム、繊維、シートなどの形の片に微粉砕することによって様々なプロセスから生じることができる。
【００３２】
特別な実施態様において、リグノセルロース片は、典型的にはＯＳＢ、ＯＳＬ、スクリムバー（ｓｃｒｉｍｂｅｒ）およびパーティクルボード（ＰＢ）の形成のために使用される片を含む。
【００３３】
他の実施態様において、リグノセルロース片は、典型的にはファイバーボード、例えばＬＤＦ、ＭＤＦおよびＨＤＦの形成のために使用される片を含む。
【００３４】
さらに別の実施態様においては、リグノセルロース片は、典型的にはベニヤ合板の形成に使用される片を含む。本発明の複合材料物品が、上記の材料および／または片、例えばストランドおよびおがくずの様々な組み合わせを含みうることは、正当に評価すべきである。また、複合材料物品は、パネルおよびボード以外の形状に成形することができる。
【００３５】
上記で説明したように、リグノセルロース片は、様々な従来の技術によって製造することができる。例えば、パルプ材グレードの原木は、従来の丸材削片製造機を用いて一回の操作で削片に変換することができる。それとは別に、原木および伐採残滓は、従来の装置では約０．５インチから約３．５インチまで（約１．２５から約８．７５ｃｍまで）の程度の長さで非常に小さいものに切断することができ、およびこの非常に小さいものは、常用の環型丸材削片製造機中で削片にすることができる。当技術分野で理解されているように、原木は、典型的には、削片にする前に皮が剥離される。本発明は、リグノセルロース片を形成する任意の特別な方法に限定されないことを正当に評価すべきである。
【００３６】
リグノセルロース片の寸法は、本発明の目的にとって特に重要ではない。ＯＳＢを形成するために使用されるような特別な実施態様において、リグノセルロース片は、典型的には約２．５インチから約６インチまで（約６．２５ｃｍから約１５ｃｍまで）の平均の長さ、約０．５インチから約２インチまで（約１．２５ｃｍから約５ｃｍまで）の平均幅、および約０．１インチから約０．５インチまで（約０．２５ｃｍから約１．２５ｃｍまで）の平均厚さを有するストランドを含む。当業者によって望まれるように、他の寸法も使用されてよいことは、正当に評価すべきである。幾つかの前記実施態様において、複合材料物品は、ストランド以外に、他のタイプのリグノセルロース片、例えばチップスも含むことができる。典型的には約０．１２インチ（約０．３ｃｍ）の幅および約９．８インチ（約２４．５ｃｍ）の長さのストランドは、パラレルストランドランバーを製造するために使用されうるが、特別な実施態様では、典型的には約１．５インチ（約３．７５ｃｍ）の幅および約１２インチ（約３０ｃｍ）の長さであるストランドが積層ストランドランバーを製造するために使用されうる。フレークボードを形成するために使用されるような特別な実施態様において、リグノセルロース片は、約２インチから約６インチまで（約５ｃｍから約１５ｃｍまで）の平均の長さ、約０．２５インチから約３インチまで（約０．６２５ｃｍから約７．５ｃｍまで）の平均幅、および約０．００５インチから約０．０５インチまで（約０．０１２５ｃｍから約０．１２５ｃｍまで）の平均厚さを有する削片を含む。スクリムバー（ｓｃｒｉｍｂｅｒ）から使用されているような他の実施態様において、リグノセルロース片は、約０．２５ｍｍから約２０ｍｍまで、それとは別に、約０．５ｍｍから約１５ｍｍまで、それとは別に、約１ｍｍから約１０ｍｍまでの範囲の平均直径および数インチ（１インチ＝約２．５ｃｍ）から約数フィート（１フィート＝約３０．４８ｃｍ）までの範囲の長さを有する、薄い不規則な片を含む。本発明の目的に適した、リグノセルロース片、例えばスクリムの寸法および形状ならびにスクリムバー（ｓｃｒｉｍｂｅｒ）の製造法についての詳細な情報は、米国特許第６３４４１６５号明細書、Ｃｏｌｅｍａｎ、に記載されており、この米国特許明細書の開示内容の全体は、本明細書において参考のために援用される。さらに他の実施態様において、リグノセルロース片は、典型的には、従来のＰＢを形成するために使用されたものである。このように所望の物品を製造するためにより適切なサイズを生じることが望まれる場合に、リグノセルロース片は、使用前にさらに粉砕されうる。例えば、ハンマー、翼ビーター、および歯付きディスクミルは、様々なサイズおよび形状のリグノセルロース片を形成するために使用することができる。
【００３７】
リグノセルロース片は、存在するならば、水が、以下でさらに説明されるイソシアネート反応性成分として役割を果たしうる場合に、様々な水分含量を有することができる。典型的には、リグノセルロース片は、それぞれリグノセルロース片１００質量部に対して、約１質量部から約２０質量部まで（水）、それとは別に、約２質量部から約１５質量部まで（水）、それとは別に、約３質量部から１２質量部まで（水）、それとは別に、約５質量部から１０質量部まで（水）を有する。リグノセルロース片中（または上）に存在しているならば、水は、当業者によって理解されているように、複合材料物品の硬化または設定に役立つ。複合材料物品の形成前および／または形成中にリグノセルロース片の望ましい水分含量を得るために、リグノセルロース片が固有の水分含量を有することができるか、またはそれとは別に、例えばそれぞれリグノセルロース片を湿潤または乾燥させることによって、水をリグノセルロース片に添加することができるかまたは水をリグノセルロース片から除去することができる。
【００３８】
リグノセルロース片は、形成されることが望まれる複合材料物品のタイプに応じて、様々な量で複合材料物品に利用されている。典型的には、例えばＯＳＢ、ＰＢ、スクリムバー（ｓｃｒｉｍｂｅｒ）またはＭＤＦの用途において、リグノセルロース片は、それぞれ複合材料物品１００質量部に対して約７５質量部から約９９質量部まで、それとは別に、約８５質量部から約９８質量部まで、それとは別に、約９０質量部から約９７質量部まで、それとは別に、約９２質量部から約９５．５質量部までの量で利用される。直ぐ上に記載された量がリグノセルロース片の水分含量を含めて種々のファクターに依存して高くともよいし低くともよいことは、正当に評価されるべきである。例えば、リグノセルロース片の水分含量は、地理的な場所、ソースなど、例えば製造工場による違いによって変動してよい。
【００３９】
更に、複合材料物品は、接着剤系を含む。この接着剤系は、リグノセルロース片を結合するためにリグノセルロース片上に配置されている。「上に配置された」とは、接着剤系がリグノセルロース片の少なくとも一部分と接触していることを意味する。接着剤系は、バインダー成分および粘着性付与成分を含む。接着剤系は、下記したような１つ以上の付加的な成分を含んでいてよい。接着剤は、一般的に、バインダー成分および粘着性付与成分から形成されている。特別な実施態様において、前記バインダーおよび前記粘着性付与成分は、これらが複合材料物品の形成の間の期間だけ存在していてよいように、（互いにおよび／または別のコンポーネントと）反応してよいことは、正当に評価されるべきである。例えば、全バインダー成分のほとんどは、バインダー成分のほとんどが形成後に複合材料物品中に留まらないように複合材料物品の形成中に反応されてよい。他の実施態様において、バインダー成分および／または粘着性付与成分の多少の量は、形成後の複合材料物品中に存在していてよい。
【００４０】
バインダー成分は、典型的には、イソシアネート成分、ホルムアルデヒド樹脂、タンパク質ベースの接着剤またはそれらの組合せの群から選択される。使用される場合、イソシアネート成分は、典型的には、高分子量ジフェニルメタンジイソシアネート（ｐＭＤＩ）であるが、しかし、他のイソシアネートが下記の記載のように使用されてもよい。使用される場合、ホルムアルデヒド樹脂は、典型的には、尿素ホルムアルデヒド（ＵＦ）樹脂またはメラミンＵＦ樹脂であるが、しかし、他のホルムアルデヒド、例えばフェノールホルムアルデヒド（ＰＦ）樹脂が使用されてもよい。使用される場合、タンパク質ベースの接着剤は、典型的には、大豆ベースの接着剤であるが、しかし、他のタンパク質ベースの接着剤、例えばカゼインベースの接着剤が使用されてもよい。
【００４１】
上記で説明したように、一般的には、バインダー成分は、その反応生成物よりも前に或る程度の時間だけ存在し、最終的に硬化された状態に硬化し、接着剤系を形成し、その結果、複合材料物品を形成する。換言すれば、反応生成物は、一般的に、接着剤系の最終的に硬化された状態であり、使用された前記成分の間で反応が起きた後に、例えばイソシアネート成分とイソシアネート反応性成分（下記した）との間の反応後に、複合材料物品を形成する。
【００４２】
接着剤の成分は、予め混合されていてよいかまたは組み合わされていてよく、接着剤系を形成し、さらに、接着剤系は、リグノセルロース片に塗布されてよい。より典型的には、バインダー成分、粘着性付与成分および場合により１つ以上の付加的な成分は、個別的にリグノセルロース片に塗布され、および／または複合材料物品の形成中に、既に当該リグノセルロース片上に存在し、むしろその際に予め混合されかつ塗布され、この全ては、下記に記載されている。
【００４３】
当業者に理解されているように、バインダー成分は、一般的に、一度硬化すると、リグノセルロース片を互いに密着させる。例えば、イソシアネート成分とイソシアネート反応性成分との反応生成物は、リグノセルロース片を結合、例えば尿素結合により結合させることができる。粘着性付与成分は、当該粘着性付与成分も反応生成物の一部分であるように部分的に反応してもよいか、または当該粘着性付与成分が反応生成物の一部分ではないように（たとえ、それは、そこに存在するかもしれないとはいえ）不活性であってよい。接着剤の一般的なメカニズムは、木材複合材料について、ＴＨＥ  ＰＯＬＹＵＲＥＴＨＡＮＥＳ  ＨＡＮＤＢＯＯＫ  （Ｄａｖｉｄ  Ｒａｎｄａｌｌ  ＆  Ｓｔｅｖｅ  Ｌｅｅ  ｅｄｓ．，Ｊｏｈｎ  Ｗｉｌｅｙ  ＆  Ｓｏｎｓ，Ｌｔｄ．２００２）ポリウレタンハンドブック（デビッド・ランドール＆スティーブ・リー編、ジョン  ウィリー  アンド  サンズ社刊、２００２）の第３９７〜３９９頁に詳述されているが、その開示内容の全体は、本明細書において参考のために援用される。
【００４４】
上記に示唆したように、バインダー成分の第１の実施態様において、接着剤系は、イソシアネート成分と、イソシアネート成分と反応性のイソシアネート反応性成分との反応生成物を含む。イソシアネート成分は、典型的には、２つ以上の官能基、例えば２つ以上のイソシアネート（ＮＣＯ）基を有するポリイソシアネートである。前記の別の方法によれば、イソシアネート成分は、まさにイソシアネートまたはイソシアネートの組合せであることができる。本発明の目的に適した有機ポリイソシアネートは、これに限定されるものではないが、通常の脂肪族イソシアネート、脂環式イソシアネート、芳香脂肪族イソシアネートおよび芳香族イソシアネートを含む。特別な実施態様において、イソシアネート成分は、ジフェニルメタンジイソシアネート（ＭＤＩｓ）、高分子量ジフェニルメタンジイソシアネート（ＰＭＤＩｓ）およびそれらの組合せの群から選択される。高分子量ジフェニルメタンジイソシアネートは、当該技術分野でポリメチレンポリフェニレンポリイソシアネートとも呼称されている。他の実施態様において、イソシアネート成分は、乳化可能なＭＤＩ（ｅＭＤＩ）である。本発明の目的のために適した他のイソシアネートの例は、これに限定されるものではないが、トルエンジイソシアネート（ＴＤＩｓ）、ヘキサメチレンジイソシアネート（ＨＤＩｓ）、イソホロンジイソシアネート（ＩＰＤＩｓ）、ナフタレンジイソシアネート（ＮＤＩｓ）およびそれらの組み合わせを含む。
【００４５】
特別な実施態様において、イソシアネート成分は、イソシアネート末端プレポリマーである。イソシアネート末端プレポリマーは、イソシアネートとポリオールおよび／またはポリアミンとの反応生成物である。イソシアネートは、ポリウレタン業界における当業者に知られている任意のタイプのイソシアネート、例えば上記したポリイソシアネートの１つである。イソシアネート末端プレポリマーを製造するために使用される場合には、ポリオールは、典型的には、エチレングリコール、ジエチレングリコール、プロピレングリコール、ジプロピレングリコール、ブタンジオール、グリセリン、トリメチロールプロパン、トリエタノールアミン、ペンタエリスリトール、ソルビトールおよびそれらの組合せの群から選択される。ポリオールは、イソシアネート反応性成分についての討論でさらに下記に記載されかつ例示されたようなポリオールであってもよい。イソシアネート末端プレポリマーを製造するために使用される場合には、ポリアミンは、典型的には、エチレンジアミン、トルエンジアミン、ジアミノジフェニルメタンおよびポリメチレンポリフェニレンポリアミン、アミノアルコールおよびそれらの組合せの群から選択される。適当なアミノアルコールの例は、エタノールアミン、ジエタノールアミン、トリエタノールアミンおよびそれらの組合せを含む。イソシアネート末端プレポリマーが、前述のポリオールおよび／またはポリアミンの２つ以上の組合せから形成されてよいことは、正当に評価されるべきである。
【００４６】
上記に示唆したように、イソシアネートまたはイソシアネート末端プレポリマーは、このような材料を水と、乳化剤の存在下で混合することにより、水性エマルジョンの形で使用されてもよい。イソシアネート成分は、変性イソシアネート、例えばカルボジイミド、アロファネート、イソシアヌレートおよびビウレットであってもよい。
【００４７】
本発明の目的に適した他のイソシアネートは、米国特許第４７４２１１３号明細書、Ｇｉｓｍｏｎｄｉ等、米国特許第５０９３４１２号明細書、Ｍｅｎｔｅ等、米国特許第５４２５９７６号明細書、Ｃｌａｒｋｅ等、米国特許第６２９７３１３号明細書、Ｈｓｕ、米国特許第６３５２６６１号明細書、Ｔｈｏｍｐｓｏｎ等、米国特許第６４５１１０１号明細書、Ｍｅｎｔｅ等、米国特許第６４５８２３８号明細書、Ｍｅｎｔｅ等、米国特許第６４６４８２０号明細書、Ｍｅｎｔｅ等、米国特許第６６３８４５９号明細書、Ｍｅｎｔｅ等、米国特許第６６４９０９８号明細書、Ｍｅｎｔｅ等、米国特許第６８２２０４２号明細書、Ｃａｐｐｓ、および米国特許第６８４６８４９号明細書、Ｃａｐｐｓ、米国公開特許第２００３／００４７７２７８号明細書、Ｍｅｎｔｅ等、米国公開特許第２００５／０２２１０７８号明細書、Ｌｕ等、米国公開特許第２００５／０２４２４５９号明細書、Ｓａｖｉｎｏ等および米国公開特許第２００６／０１５７１８３号明細書、Ｅｖｅｒｓ等、に記載されたものを含み、これら刊行物の全体が本明細書において参考のために援用される、その開示内容は、本発明の一般的な記載範囲と対立するものではない。
【００４８】
本発明の目的に適したイソシアネート成分の具体例は、ＬＵＰＲＡＮＡＴＥ（登録商標）イソシアネート、例えばＬＵＰＲＡＮＡＴＥ（登録商標）Ｍイソシアネート、ＬＵＰＲＡＮＡＴＥ（登録商標）ＭＩイソシアネート、ＬＵＰＲＡＮＡＴＥ（登録商標）Ｍ２０ＳＢイソシアネート、ＬＵＰＲＡＮＡＴＥ（登録商標）Ｍ２０ＨＢイソシアネートおよびＬＵＰＲＡＮＡＴＥ（登録商標）Ｍ２０ＦＢイソシアネートの商標の下でＢＡＳＦ  Ｃｏｒｐｏｒａｔｉｏｎ社、Ｆｌｏｒｈａｍ  Ｐａｒｋ，ＮＪ、から商業的に入手可能である。１つの実施態様において、イソシアネート成分は、ＬＵＰＲＡＮＡＴＥ（登録商標）Ｍ２０ＦＢである。イソシアネート成分が前述のイソシアネートおよび／またはイソシアネート末端プレポリマーの任意の組合せを含んでいてよいことは、正当に評価されるべきである。
【００４９】
使用される場合、イソシアネート成分は、典型的には、イソシアネート成分を噴霧、煙霧化および／または霧化してイソシアネート成分をリグノセルロース片に塗布することにより、イソシアネート成分をリグノセルロース片に特別に塗布するために適している粘度を有する。典型的には、イソシアネート成分は、ＡＳＴＭ  Ｄ２１９６に従って２５℃で約１００ｃｐｓから約５０００ｃｐｓまで、それとは別に、約１００ｃｐｓから約２６００ｃｐｓまで、それとは別に、約１００ｃｐｓから約１０００ｃｐｓまでの粘度を有する。塗布技術とは無関係に、イソシアネート成分の粘度は、リグノセルロース片を適度に塗装するのに十分であるべきである。
【００５０】
上記で説明したように、接着剤系は、イソシアネート成分とイソシアネート反応性成分との反応生成物を含んでいてよい。１つの実施態様において、イソシアネート反応性成分は、水であり、これは、リグノセルロース片に塗布されてよく、および／または例えば上記したように、予め存在する水分含量の一部分として、既にリグノセルロース片上に存在していてよい。他の実施態様において、イソシアネート反応性成分は、ポリオールおよび／またはポリアミンを含む。特別な実施態様において、イソシアネート反応性成分は、グラフトポリオールを含む。イソシアネート反応性成分が前述のイソシアネート反応性成分の組合せを含んでいてよいことは、正当に評価されるべきである。
【００５１】
典型的には、例えばＯＳＢ、ＰＢ、スクリムバー（ｓｃｒｉｍｂｅｒ）またはＭＤＦへの塗布において、イソシアネート反応性成分は、それぞれリグノセルロース片１００質量部に対して、約１質量部から約２０質量部まで、それとは別に、約１質量部から約１５質量部まで、それとは別に、約２質量部から約１０質量部までの量で利用される。本明細書中に記載された量が、一般的に、リグノセルロース片の水分含量の変動を考慮するために、リグノセルロース片が完全に乾燥しているという仮定に基づいていることは、正当に評価されるべきである。より特別な量は、下記に説明される。水がイソシアネート反応性成分に利用されている場合、この水が、リグノセルロース片の水分含量に関連して上述した量での前記量で存在することができるは、正当に評価されるべきである。
【００５２】
使用される場合には、ポリオールは、典型的には、通常のポリオール、例えばエチレングリコール、ジエチレングリコール、プロピレングリコール、ジプロピレングリコール、ブタンジオール、グリセロール、トリメチロールプロパン、トリエタノールアミン、ペンタエリスリトール、ソルビトールおよびそれらの組合せの群から選択される。他の適当なポリオールは、これに限定されるものではないが、バイオポリオール、例えば大豆油、ヒマシ油、大豆タンパク質、ナタネ油等およびそれらの組合せを含む。特定のポリオールは、可塑化および／またはフィルム形成性を付与し、および粘着性は、圧力に伴い増加しうると考えられている。例えば、幾つかのポリオールは、殊に粘着性付与成分と一緒に可塑剤として作用しうる。
【００５３】
本発明の目的に適したポリエーテルポリオールは、これに限定されるものではないが、環式酸化物、例えば酸化エチレン（ＥＯ）、酸化プロピレン（ＰＯ）、酸化ブチレン（ＢＯ）またはテトラヒドロフランを多官能性開始剤の存在下で重合させることによって得られた生成物を含む。適当な開始剤化合物は、複数の活性水素原子を含有し、かつ水、ブタンジオール、エチレングリコール、プロピレングリコール（ＰＧ）、ジエチレングリコール、トリエチレングリコール、ジプロピレングリコール、エタノールアミン、ジエタノールアミン、トリエタノールアミン、トルエンジアミン、ジエチルトルエンジアミン、フェニルジアミン、ジフェニルメタンジアミン、エチレンジアミン、シクロヘキサンジアミン、シクロヘキサンジメタノール、レゾルシノール、ビスフェノールＡ、グリセロール、トリメチロールプロパン、１，２，６−ヘキサントリオール、ペンタエリスリトールおよびそれらの組合せを含む。
【００５４】
他の適当なポリエーテルポリオールは、エチレンおよび酸化プロピレンを二官能性開始剤または三官能性開始剤に同時にかまたは順次に付加することによって得られた、ポリエーテルジオールおよびポリエーテルトリオール、例えばポリオキシプロピレンジオールおよびポリオキシプロピレントリオールならびにポリ（オキシエチレン−オキシプロピレン）ジオールおよびポリ（オキシエチレン−オキシプロピレン）トリオールを含む。ポリオールがブロックコポリマー、ランダム／ブロックコポリマーまたはランダムコポリマーであってよい、ポリオール成分の質量に対して約５質量％から約９０質量％までのオキシエチレン含量を有するコポリマーは、使用されてもよい。まださらに、他の適当なポリエーテルポリオールは、テトラヒドロフランの重合によって得られたポリテトラメチレングリコールを含む。
【００５５】
本発明の目的に適したポリエステルポリオールは、これに限定されるものではないが、多価アルコールのヒドロキシル末端反応生成物、例えばエチレングリコール、プロピレングリコール、ジエチレングリコール、１，４−ブタンジオール、ネオペンチルグリコール、１，６−ヘキサンジオール、シクロヘキサンジメタノール、グリセロール、トリメチロールプロパン、ペンタエリスリトールもしくはポリエーテルポリオールまたはこのような多価アルコールの混合物、およびポリカルボン酸、特にジカルボン酸もしくはそのエステル形成性誘導体、例えばコハク酸、グルタル酸およびアジピン酸またはそれらのジメチルエステル、セバシン酸、無水フタル酸、テトラクロロ無水フタル酸もしくはジメチルテレフタレートまたはそれらの混合物を含む。ラクトン、例えばカプロラクトンをポリオールと一緒に重合させることによって、またはヒドロキシカルボン酸、例えばヒドロキシカプロン酸を重合させることによって得られたポリエステルポリオールは、使用されてもよい。
【００５６】
本発明の目的に適したポリエステルアミドポリオールは、アミノアルコール、例えばエタノールアミンをポリエステル化混合物中に包含させることによって得ることができる。本発明の目的に適したポリチオエーテルポリオールは、チオジグリコールを単独で縮合させるか、または前記チオジグリコールを他のグリコール、アルキレンオキシド、ジカルボン酸、ホルムアルデヒド、アミノアルコールまたはアミノカルボン酸と縮合することによって得られる生成物を含む。本発明の目的に適したポリカーボネートポリオールは、ジオール、例えば、１，３−プロパンジオール、１，４−ブタンジオール、１，６−ヘキサンジオール、ジエチレングリコールまたはテトラエチレングリコールをジアリールカーボネート、例えばジフェニルカーボネート、またはホスゲンと反応させることによって得られた生成物を含む。本発明の目的に適したポリアセタールポリオールは、グリコール、例えば、ジエチレングリコール、トリエチレングリコールまたはヘキサンジオールとホルムアルデヒドと反応させることによって製造されたものを含む。他の適当なポリアセタールポリオールは、環式アセタールを重合させることによって製造されてもよい。本発明の目的に適したポリオレフィンポリオールは、ヒドロキシ末端ブタジエンホモポリマーおよびヒドロキシ末端ブタジエンコポリマーを含み、適当なポリシロキサンポリオールは、ポリジメチルシロキサンジオールおよびポリジメチルシロキサントリオールを含む。
【００５７】
本発明の目的に適したポリオールの特別な例は、ＰＬＵＲＡＣＯＬ（登録商標）の商標の下でＢＡＳＦ  Ｃｏｒｐｏｒａｔｉｏｎ社から商業的に入手可能である。プレポリマー成分が前述のポリオールの２つ以上の任意の組合せを含んでいてよいことは、正当に評価されるべきである。
【００５８】
グラフトポリオールを使用する１つの実施態様において、グラフトポリオールは、ポリマーポリオールである。他の実施態様において、グラフトポリオールは、ポリ尿素（ＰＨＤ）ポリオール、ポリイソシアネート重付加（ＰＩＰＡ）ポリオールおよびそれらの組合せから選択される。イソシアネート反応性成分が前述のグラフトポリオールの組合せを含んでいてよいことは、正当に評価されるべきである。グラフトポリオールは、当該技術分野において、グラフト分散ポリオールまたはグラフトポリマーポリオールと呼称されてもよい。グラフトポリオールは、ポリウレタン業界における当業者によく知られており、かつ１つ以上のビニルモノマー、例えばスチレンモノマーおよび／またはアクリロニトリルモノマーおよびマクロマーをポリオール、例えばポリエーテルポリオール中でインサイチュー（ｉｎ−ｓｉｔｕ）で重合させることによって得られた生成物、すなわち高分子量粒子を含む。１つの実施態様において、イソシアネート反応性成分は、スチレン−アクリロニトリルグラフトポリオールである。ＰＨＤポリオールは、典型的には、ジイソシアネートをジアミンとポリオール中でインサイチュー（ｉｎ−ｓｉｔｕ）で反応させることによって形成され、ポリ尿素粒子の安定した分散液を生じる。ＰＩＰＡポリオールは、分散液が、典型的には、ジイソシアネートをジアミンの代わりにアルカノールアミンとインサイチュー（ｉｎ−ｓｉｔｕ）で反応させることによって形成され、ポリオール中のポリウレタン分散体を生じることを除いて、ＰＨＤポリオールと類似している。本発明は、グラフトポリオールを製造する任意の特別な方法に限定されないことを正当に評価すべきである。
【００５９】
使用される場合、グラフトポリオールは、特に一度形成された複合材料物品に或る程度の撥水性を付与することにより、サイジング剤の代用品、例えばサイジングワックスまたはワックスサイジング剤の代用品として役割を果たすことができる。例えば、パラフィンは、ＯＳＢおよびＯＳＬの塗装のための普通のワックスサイジング剤である。特別の実施態様において、複合材料物品は、実質的にワックス成分、例えばパラフィンを含まない。「実質的に含まない」とは、前記の実施態様において、ワックス成分が、典型的には、それぞれリグノセルロース片１００質量部に対して約５質量部を上廻らない、それとは別に、約２．５質量部を上廻らない、それとは別に、約１．５質量部を上廻らない、それとは別に、ほぼ０質量部または０質量部の量で存在することを意味する。特定の実施態様において、複合材料物品は、ワックス成分を全く含まない。
【００６０】
本発明のグラフトポリオールが撥水性を付与するという１つの方法は、リグノセルロース片の表面を少なくとも部分的に塗装し、こうして表面の表面張力を低下させることにある。グラフトポリオールが撥水性を付与するという別の方法は、グラフトポリオールが少なくとも部分的に、リグノセルロース片内およびリグノセルロース片の間で毛管を満たし、こうして水の毛管作用による取り込みに対してバリヤーを備えさせることにある。さらに、グラフトポリオールは、反応生成物を形成させるための硬化中または硬化後に、複合材料物品内、例えば接着剤内で形成されるマイクロ亀裂および／またはナノ亀裂の形成を減少させると考えられている。まださらに、このような亀裂が既にリグノセルロース片中に存在している場合には、毛管の説明で上記に示唆したように、グラフトポリオールは、このような亀裂を少なくとも部分的に充填する。水のブロッキングおよび亀裂の充填は、複合材料物品が使用中に湿分に晒された場合に層間剥離および膨潤の問題を減少させると考えられる。さらに、このような「充填」は、グラフトポリオールの高分子量粒子のせいで大規模に起こると考えられている。
【００６１】
使用される場合、グラフトポリオールは、１つの連続相および１つの不連続相を含み、より典型的には、グラフトポリオールは、連続相および不連続相を含む。グラフトポリオールの連続相は、反応性基、例えばヒドロキシル基（ＯＨ）基を有するポリマー粒子の増加した被覆面積を提供するイソシアネート成分と一般的には混和しない。さらに、このような反応性基は、当該反応性基が反応されるやいなや、架橋を複合材料物品中に付与することができる。さらに、高分子量粒子は、下記に説明される。
【００６２】
特定の実施態様において、グラフトポリオールのポリオールは、疎水性ポリオールである。１つの特別な実施態様において、ポリオールは、疎水性ポリエーテルポリオールである。１つの別の特別な実施態様において、ポリオールは、疎水性ポリエステルポリオールである。疎水性ポリオールは、アルキレンオキシドを含む。前記実施態様において、疎水性ポリオールは、典型的には、それぞれ疎水性ポリオールのアルキレンオキシド１００質量部に対して、酸化エチレン（ＥＯ）を約０質量部から約５０質量部まで、それとは別に、約２質量部から約２０質量部まで、それとは別に、約５質量部から約１５質量部までを有する。他の実施態様において、疎水性ポリオールは、典型的には、それぞれ前記アルキレンオキシド１００質量部に対して、酸化プロピレン（ＰＯ）を少なくとも６０質量部、それとは別に、少なくとも７０質量部、それとは別に、少なくとも８０質量部有する。従って、前記実施態様において、疎水性ポリオールは、酸化プロピレンに富んだポリオールであり、これは、疎水性ポリオールに疎水性を付与し、それゆえに、さらに複合材料物品に疎水性を付与する。
【００６３】
特定の実施態様において、疎水性ポリオールのアルキレンオキシドは、酸化エチレンと酸化プロピレンとの混合物を含む。別の実施態様において、疎水性ポリオールのアルキレンオキシドは、酸化プロピレンだけを含み、すなわち、疎水性ポリオールは、他のアルキレンオキシド、例えば酸化エチレンを含まない。特定の実施態様において、疎水性ポリオールは、当該技術分野で公知の他のタイプのアルキレンオキシド、例えば酸化ブチレン（ＢＯ）を、酸化プロピレンとの組合せで、場合により酸化エチレンとの組合せで含む。疎水性ポリオールのアルキレンオキシドは、様々な構成で、例えばランダム（ヘテリックｈｅｔｅｒｉｃ）な構成、ブロック構成、キャップされた構成またはそれらの組合せで配置されてよい。例えば、１つの実施態様において、疎水性ポリオールは、酸化エチレンと酸化プロピレンとのヘテリック（ｈｅｔｅｒｉｃ）な混合物を含む。
【００６４】
特定の実施態様において、疎水性ポリオールは、末端位で酸化エチレンでキャップされている。疎水性ポリオールは、典型的には、それぞれ疎水性ポリオール１００質量部に対して、酸化エチレン約５質量部から約２５質量部まで、それとは別に、約５質量部から約２０質量部まで、それとは別に、約１０質量部から約１５質量部までの末端位のキャップを有する。特定の実施態様において、酸化エチレンが末端位の酸化エチレンキャップ中だけに存在していてよいが、しかし、他の実施態様において、酸化エチレンが酸化プロピレンに沿って、および場合により他のアルキレンオキシド、例えば酸化ブチレンに沿って、疎水性ポリオールのアルキレンオキシド中に存在していてもよいことは、正当に評価されるべきである。一般的に、本発明の目的のために、疎水性ポリオールの増加した酸化プロピレン含量は、複合材料物品に増加した疎水性を付与するために好ましい。
【００６５】
本発明の目的に適した疎水性ポリオールは、これに限定されるものではないが、グリセリンにより開始されたポリエーテルポリオール、トリメチロールプロパンにより開始されたポリエーテルポリオール、プロピレングリコールにより開始されたポリエーテルポリオールおよびスクロースにより開始されたポリエーテルポリオールならびにそれらの組合せを含む。１つの実施態様において、疎水性ポリオールは、グリセリンにより開始されたポリエーテルポリオールである。疎水性ポリオールのアルキレンオキシドは、一般的に、疎水性ポリオールのそれぞれの開始剤部分から拡大する。
【００６６】
上記に示唆したように、グラフトポリオールの不連続相は、ポリマー粒子を含む。上記で説明したように、マイクロ亀裂および／またはナノ亀裂がリグノセルロース片中に存在する場合には、グラフトポリオールの不連続相のポリマー粒子は、少なくとも部分的にそれらの亀裂を充填すると考えられている。ポリマー粒子は、一般的に、当該ポリマー粒子のマクロマー成分のためにサイズが大きく、すなわち、ポリマー粒子は、マイクロメートル以上の寸法、例えば、マイクロメートル以上の直径を有する。特定の実施態様において、ポリマー粒子は、約０．１μｍから約１０μｍまで、それとは別に、約０．１μｍから約１．５μｍまでの範囲内の平均直径を有する。他の実施態様において、ポリマー粒子は、０．１μｍ未満の平均直径を有し、これは、グラフトポリオールにナノポリマー粒子を付与する。水のブロッキングおよび亀裂の充填は、複合材料物品が貯蔵または使用中に湿分に晒された場合に、層間剥離および膨潤の問題を減少させる。亀裂の充填に加えて、特定の実施態様において、前記ポリマー粒子は、イソシアネート成分と反応性であり、このイソシアネート成分は、複合材料物品の内部結合（ＩＢ）強度を増加させることができる。上記で説明したように、ポリマー粒子は、典型的には、スチレン、例えばα−メチルスチレン、アクリロニトリル、アクリル酸エステルおよびメタクリル酸エステル、エチレン性不飽和ニトリル、アミン、アミドおよびそれらの組合せの群から選択されたモノマーの反応生成物を含む。特定の実施態様において、前記ポリマー粒子は、上述したように、ポリマー粒子の化学的取り込みを可能にする不飽和を有する、マクロマー、例えばポリオールの更なる反応を含む。前記実施態様において、ポリマー粒子は、イソシアネート成分と反応しうる、ポリマー粒子に結合した反応性基、例えばＯＨ基のために、架橋を複合材料物品中に付与しうると考えられている。また、ポリマー粒子は、当該ポリマー粒子の特殊な化学構造、例えばスチレンとアクリロニトリルモノマーから形成されたポリマー粒子に応じて「ホットメルト」接着剤として役割を果たすことができる。
【００６７】
１つの実施態様において、ポリマー粒子は、当該技術分野で理解されているように、スチレンモノマーとアクリロニトリルモノマーとの反応生成物であるスチレンアクリロニトリル（ＳＡＮ）コポリマーを有する。典型的には、ＳＡＮコポリマーは、約３０：７０から約７０：３０まで、それとは別に、約４０：６０から約６０：４０まで、それとは別に、約４５：５５から約６０：４０まで、それとは別に、約５０：５０から約６０：４０まで、それとは別に、約５５：４５から約６０：４０までのスチレン対アクリロニトリルの質量比を有する。１つの実施態様において、ＳＡＮコポリマーは、６６．７：３３．３のスチレン対アクリロニトリルの質量比を有する。別の実施態様において、前記ポリマー粒子は、アミンモノマーとイソシアネート（ＮＣＯ）基、例えばジイソシアネートのＮＣＯ基との反応生成物である尿素樹脂である。まださらに別の実施態様において、ポリマー粒子は、アルコールモノマーとイソシアネート（ＮＣＯ）基、例えばジイソシアネートのＮＣＯ基との反応生成物であるウレタンである。
【００６８】
典型的には、ポリマー粒子は、グラフトポリオール１００質量部に対して、約５質量部から約７０質量部まで、それとは別に、約１５質量部から約５５質量部まで、それとは別に、約２５質量部から約５０質量部までの量でグラフトポリオール中に存在する。１つの実施態様において、ポリマー粒子は、グラフトポリオール１００質量部に対して、約６５質量部の量でグラフトポリオール中に存在する。一般的に、上記したように、ポリマー粒子の量が増加すると、複合材料物品の撥水性は、増加する。
【００６９】
グラフトポリオールは、典型的には、約４００から約２００００まで、それとは別に、約５００から約１００００まで、それとは別に、約６００から約５０００まで、それとは別に、約７００から約３０００までの分子量を有する。１つの実施態様において、グラフトポリオールは、約７３０の分子量を有する。別の実施態様において、グラフトポリオールは、約３０００の分子量を有する。
【００７０】
本発明の目的に適した他のグラフトポリオールおよびその製造法は、米国特許第４５２２９７６号明細書、Ｇｒａｃｅ等、米国特許第５０９３４１２号明細書、Ｍｅｎｔｅ等、米国特許第５１７９１３１号明細書、Ｗｕｊｃｉｋ等、米国特許第５２２３５７０号明細書、Ｈｕａｎｇ等、米国特許第５５９４０６６号明細書、Ｈｅｉｎｅｍａｎｎ等、米国特許第５８１４６９９号明細書、Ｋｒａｔｚ等、米国特許第６０３４１４６号明細書、Ｆａｌｋｅ等、米国特許第６１０３１４０号明細書、Ｆａｌｋｅ等、米国特許第６３５２６５８号明細書、Ｃｈａｎｇ等、米国特許第６４３２５４３号明細書、Ｈａｒｒｉｓｏｎ等、米国特許第６４７２４４７号明細書、Ｌｏｒｅｎｚ等、米国特許第６６４９１０７号明細書、Ｈａｒｒｉｓｏｎ等、および米国特許第７１７９８８２号明細書、Ａｄｋｉｎｓ等に記載されたものを含み、これら米国特許明細書の開示内容全体が本明細書において参考のために援用される。
【００７１】
本発明の目的に適したグラフトポリオールの詳細な例は、ＰＬＵＲＡＣＯＬ（登録商標）、例えばＰＬＵＲＡＣＯＬ（登録商標）  １３６５  グラフトポリオール、ＰＬＵＲＡＣＯＬ（登録商標）  ４６００  グラフトポリオール、ＰＬＵＲＡＣＯＬ（登録商標）  ４６５０  グラフトポリオール、ＰＬＵＲＡＣＯＬ（登録商標）  ４８００  グラフトポリオール、ＰＬＵＲＡＣＯＬ（登録商標）  ４８１５  グラフトポリオール、ＰＬＵＲＡＣＯＬ（登録商標）  ４８３０  グラフトポリオールおよびＰＬＵＲＡＣＯＬ（登録商標）  ４８５０  グラフトポリオールの商標の下でＢＡＳＦ  Ｃｏｒｐｏｒａｔｉｏｎ社から商業的に入手可能である。
【００７２】
特定に実施態様において、イソシアネート成分は、ＰＬＵＲＡＣＯＬ（登録商標）  ４６５０を含む。別の実施態様において、イソシアネート成分は、ＰＬＵＲＡＣＯＬ（登録商標）  ２０８６および／またはＰＬＵＲＡＣＯＬ（登録商標）  ５９３である。
【００７３】
イソシアネート反応性成分が前述のグラフトポリオールの任意の組合せを含んでいてよいことは、正当に評価されるべきである。グラフトポリオールについての詳細な情報は、ＴＨＥ  ＰＯＬＹＵＲＥＴＨＡＮＥＳ  ＨＡＮＤＢＯＯＫ（Ｄａｖｉｄ  Ｒａｎｄａｌｌ  ＆  Ｓｔｅｖｅ  Ｌｅｅ編，Ｊｏｈｎ  Ｗｉｌｅｙ  ＆  Ｓｏｎｓ，Ｌｔｄ．２００２）の第１０４および１０５頁に記載されており、この刊行物は、その全体が本明細書中で援用される。
【００７４】
使用される場合、グラフトポリオールは、典型的には、グラフトポリオールを噴霧、煙霧化および／または霧化してグラフトポリオールをリグノセルロース片に塗布することにより、グラフトポリオールをリグノセルロース片に特別に塗布するために適している粘度を有する。典型的には、グラフトポリオールは、ＡＳＴＭ  Ｄ２１９６に従って２５℃で約１００ｃｐｓから約１００００ｃｐｓまで、それとは別に、約５００ｃｐｓから約５０００ｃｐｓまで、それとは別に、約５００ｃｐｓから約３０００ｃｐｓまでの粘度を有する。塗布技術とは無関係に、グラフトポリオールの粘度は、リグノセルロース片を適度に塗装するのに十分であるべきである。
【００７５】
使用される場合には、グラフトポリオールは、典型的には、それぞれ接着剤系１００質量部に対して、約５質量部から約４０質量部まで、それとは別に、約１０質量部から約３０質量部まで、それとは別に、約１５質量部から約２５質量部までの量で利用される。グラフトポリオールが前述のポリオール、ポリマー粒子および／またはグラフトポリオールのタイプの任意の組合せを含んでいてよいことは、正当に評価されるべきである。
【００７６】
上記に示唆したように、接着剤系は、さらに、イソシアネート成分がバインダー成分として使用される場合には、グラフトポリオールにおけるポリオールとは異なる補助ポリオールを含んでいてよい。補助ポリオールとしての使用に適したポリオールは、イソシアネートを末端位に有するプレポリマーの記載と共に上記に記載されかつ例示されている。前記の補助ポリオールは、様々な用途に使用することができる。例えば、高い官能価（グラフトポリオールのポリオールを基準として）を有する補助ポリオールは、イソシアネート成分との反応のために付加的な反応性基を備えるために使用されてよいか、または補助ポリオールは、接着剤の粘度を増加または減少させるために使用されてよい。使用される場合には、補助ポリオールは、様々な量で利用されてよい。
【００７７】
バインダー成分の第２の実施態様において、接着剤系のバインダー成分は、ＵＦ樹脂またはメラミンＵＦ樹脂を含む。ＵＦ樹脂は、当該技術分野で公知の任意のタイプのＵＦ樹脂またはメラミンＵＦ樹脂であってよい。本発明の目的に適したグレードのＵＦ樹脂およびメラミンＵＦ樹脂は、多種多様な供給業者、例えばＨｅｘｉｏｎ  Ｓｐｅｃｉａｌｔｙ  Ｃｈｅｍｉｃａｌｓ  Ｉｎｃ．社、Ｓｐｒｉｎｇｆｉｅｌｄ，ＯＲ、から商業的に入手可能である。本発明の目的に適したＵＦ樹脂の１つの例は、Ｈｅｘｉｏｎ社からのＣａｓｃｏ−Ｒｅｓｉｎ  Ｆ０９ＲＦＰである。
【００７８】
バインダー成分の第３の実施態様において、接着剤系のバインダー成分は、大豆ベースの接着剤である。当該技術分野で理解されているように、大豆ベースの接着剤は、典型的には、変性されていてよいかまたは変性されていてはならない大豆粉を含む。大豆ベースの接着剤は、分散液の形であることができる。大豆は、様々な官能基、例えばリシン、ヒスチジン、アルギニン、チロシン、トリプトファン、セリンおよび／またはシステインを有することができる。それぞれの基は、存在する場合に、大豆それ自体に対して約１質量％から約８質量％までの範囲であることができる。特定の実施態様において、大豆粉は、例えばＰＦ、ＵＦ、ｐＭＤＩ等と共重合されていてよい。本発明の目的に適した大豆ベースの接着剤は、次のものに記載されている：Ｗｏｏｄ  ａｄｈｅｓｉｖｅｓ  ２００５：２００５年１１月２−４、Ｓａｎ  Ｄｉｅｇｏ，Ｃａｌｉｆｏｒｎｉａ，ＵＳＡ，Ｍａｄｉｓｏｎ，ＷＩ：Ｆｏｒｅｓｔ  Ｐｒｏｄｕｃｔｓ  Ｓｏｃｉｅｔｙ，２００５：ＩＳＢＮ：１８９２５２９４５９：第２６３〜２６９頁、およびhttp://www.forestprod.org/adhesives09allen.pdf、この刊行物は、その全体が本明細書中で援用される。
【００７９】
特定の実施態様において、大豆ベースの接着剤は、ポリアミドアミン−エピクロロヒドリン（ＰＡＥ）樹脂と大豆接着剤との組合せを含む。ＰＡＥ樹脂および大豆接着剤は、様々な割合で使用されてよく、典型的には、ＰＡＥ樹脂の量を基準として、より大きな量の大豆接着剤が存在する。本発明の目的に適したグレードのＰＡＥおよび大豆接着剤は、Ｈｅｒｃｕｌｅｓ  Ｉｎｃｏｒｐｏｒａｔｅｄ社、Ｗｉｌｍｉｎｇｔｏｎ，ＤＥ、からＨｅｒｃｕｌｅｓ（登録商標）ＰＴＶ  Ｄ−４１０８０  Ｒｅｓｉｎ（ＰＡＥ）およびＰＴＶ  Ｄ−４０９９９  Ｓｏｙ  Ａｄｈｅｓｉｖｅとして商業的に入手可能である。１つの実施態様において、バインダー成分は、前述のＰＡＥ樹脂と大豆接着剤との組合せを含む。
【００８０】
典型的には、例えばＯＳＢ、ＰＢ、スクリムバー（ｓｃｒｉｍｂｅｒ）またはＭＤＦへの塗布において、前記バインダー成分は、それぞれリグノセルロース片１００質量部に対して、約１質量部から約２０質量部まで、それとは別に、約１質量部から約１５質量部まで、それとは別に、約２質量部から約１０質量部までの量で利用される。
【００８１】
１つの実施態様において、イソシアネート成分は、リグノセルロース片１００質量部に対して約３質量部の量で利用される。別の実施態様において、ＵＦ樹脂は、リグノセルロース片１００質量部に対して約５質量部から約１０質量部までの量で利用される。別の実施態様において、大豆接着剤は、リグノセルロース片１００質量部に対して約７質量部から約８質量部までの量で利用される。一般的に、少なすぎるバインダー成分が使用される場合には、生じる複合材料物品は、商業的に成果を収めるのに必要な物理的性質を有しない。同様に、多すぎるバインダー成分が使用される場合には、複合材料物品の製造費は、一般的に、このような量のバインダー成分を使用することの任意の与えられた利点を超えて増加する。
【００８２】
さらに、接着剤系は、添加剤成分を含んでいてよい。使用するには、添加剤成分は、典型的には、剥離剤、サイジング剤、触媒、充填剤、難燃剤、可塑剤、安定剤、架橋剤、鎖延長剤、連鎖停止剤、脱泡剤、湿潤剤、表面改質剤、泡安定剤、水分捕捉剤、乾燥剤、粘度降下剤、補強剤、染料、顔料、着色剤、酸化防止剤、相溶化剤、紫外線安定剤、チキソトロピー剤、老化防止剤、潤滑剤、カップリング剤、溶剤、レオロジー促進剤、接着促進剤、増粘剤、発煙抑制剤、帯電防止剤、抗菌剤、殺菌剤、殺虫剤およびそれらの組合せの群から選択される。使用される場合には、添加剤成分は、様々な量で利用されてよい。
【００８３】
本発明の目的に適した他の添加剤は、米国公開特許第２００６／００６５９９６号明細書、Ｋｒｕｅｓｅｍａｎｎ等に記載されたものを含み、この米国公開特許明細書の開示内容全体が本明細書において参考のために援用される。添加剤成分が前述の添加剤の任意の組合せを含んでいてよいことは、正当に評価されるべきである。
【００８４】
特定の実施態様において、添加剤成分は、触媒成分を含む。１つの実施態様において、触媒成分は、錫触媒を含む。本発明の目的に適した錫触媒は、有機カルボン酸の錫（ＩＩ）塩、例えば酢酸塩（ＩＩ）、オクタン酸錫（ＩＩ）、エチルヘキサン酸錫（ＩＩ）およびラウリン酸（ＩＩ）を含む。１つの実施態様において、有機金属触媒は、有機カルボン酸のジアルキル錫（ＩＶ）塩であるジブチル錫ジラウレートを含む。本発明の目的に適した有機金属触媒の詳細な例、例えばジブチル錫ジラウレートは、ＤＡＢＣＯ（登録商標）の商標の下でＡｉｒ  Ｐｒｏｄｕｃｔｓ  ａｎｄ  Ｃｈｅｍｉｃａｌｓ，Ｉｎｃ．社、Ａｌｌｅｎｔｏｗｎ，ＰＡから商業的に入手可能である。有機金属触媒は、有機カルボン酸の他のジアルキル錫（ＩＶ）塩、例えばジブチル錫ジアセテート、ジブチル錫マレエートおよびジオクチル錫ジアセテートを含んでいてもよい。
【００８５】
本発明の目的に適した他の触媒の例は、塩化鉄（ＩＩ）、塩化亜鉛、オクタン酸鉛、トリス（Ｎ，Ｎ−ジメチルアミノプロピル）−ｓ−ヘキサヒドロトリアジンを含めてトリス（ジアルキルアミノアルキル）−ｓ−ヘキサヒドロトリアジン、テトラメチルアンモニウムヒドロキシドを含めてテトラアルキルアンモニウムヒドロキシド、アルカリ水酸化ナトリウムおよび水酸化カリウムを含めて金属水酸化物、ナトリウムメトキシドを含めてアルカリ金属アルコキシドおよびカリウムイソプロポキシド、ならびに１０個から２０個までの炭素原子および／または側方のＯＨ基を有する長鎖脂肪酸のアルカリ金属塩を含む。
【００８６】
更に、本発明の目的に適した他の触媒の例、特に三量化触媒は、Ｎ，Ｎ−ジメチルアミノプロピルヘキサヒドロトリアジン、カリウム、酢酸カリウム、Ｎ，Ｎ，Ｎ−トリメチルイソプロピルアミン／ホルメートおよびそれらの組合せを含む。適当な三量化触媒の詳細な例は、ＰＯＬＹＣＡＴ（登録商標）の商標の下でＡｉｒ  Ｐｒｏｄｕｃｔｓ  ａｎｄ  Ｃｈｅｍｉｃａｌｓ，Ｉｎｃ．社から商業的に入手可能である。
【００８７】
まださらに、本発明の目的に適した他の触媒の例、特に第三級アミン触媒は、ジメチルアミノエタノール、ジメチルアミノエトキシエタノール、トリエチルアミン、Ｎ，Ｎ，Ｎ’，Ｎ’−テトラメチルエチレンジアミン、Ｎ，Ｎ−ジメチルアミノプロピルアミン、Ｎ，Ｎ，Ｎ’，Ｎ’，Ｎ’’−ペンタメチルジプロピレントリアミン、トリス（ジメチルアミノプロピル）アミン、Ｎ，Ｎ−ジメチルピペラジン、テトラメチルイミノ−ビス（プロピルアミン）、ジメチルベンジルアミン、トリメチルアミン、トリエタノールアミン、Ｎ，Ｎ−ジエチルエタノールアミン、Ｎ−メチルピロリドン、Ｎ−メチルモルホリン、Ｎ−エチルモルホリン、ビス（２−ジメチルアミノ−エチル）エーテル、Ｎ，Ｎ−ジメチルシクロヘキシルアミン（ＤＭＣＨＡ）、Ｎ，Ｎ，Ｎ’，Ｎ’，Ｎ’’−ペンタメチルジエチレントリアミン、１，２−ジメチルイミダゾール、３−（ジメチルアミノ）プロピルイミダゾールおよびそれらの組合せを含む。
【００８８】
適当な第三級アミン触媒の詳細な例は、ＰＯＬＹＣＡＴ（登録商標）の商標の下でＡｉｒ  Ｐｒｏｄｕｃｔｓ  ａｎｄ  Ｃｈｅｍｉｃａｌｓ，Ｉｎｃ．社から商業的に入手可能である。
【００８９】
使用される場合には、触媒成分は、様々な量で利用されてよい。触媒成分が前述の触媒の任意の組合せを含んでいてよいことは、正当に評価されるべきである。
【００９０】
特定の実施態様において、複合材料物品は、実質的にＵＦ樹脂および／またはＰＦ樹脂を含まない。「実質的に含まない」とは、前記の実施態様において、ＵＦ樹脂および／またはＰＦ樹脂が、それぞれ複合材料物品１００質量部に対して約１５質量部を上廻らない、それとは別に、約１０質量部を上廻らない、それとは別に、約５質量部を上廻らない、それとは別に、ほぼ０質量部または０質量部の量で存在することを意味する。他の実施態様において、複合材料物品は、ＵＦ樹脂および／またはＰＦ樹脂を全く含まない。
【００９１】
上記で説明したように、複合材料物品がさらに複数のリグノセルロース片上に配置された粘着性付与成分を含むように、接着剤系も粘着性付与成分を含む。「上に配置された」とは、粘着性付与成分がリグノセルロース片の少なくとも一部分と接触していることを意味する。複合材料物品の様々な形が、製造中に、例えば湿潤／非硬化状態ないし乾燥／硬化状態で存在することができることは、正当に評価されるべきである。「乾燥」形が一般的に複合材料物品の最終形であるのに対して、複合材料物品の「湿潤」形は、塊、完成紙料またはマットと呼称されてもよい。複合材料物品の最終形が多少の残留水分含量を有していてよいことは、正当に評価されるべきである。
【００９２】
上記で説明したように、粘着性付与成分は、接着剤系の反応生成物の一部分であってよいかまたはまさに当該反応生成物が存在する状態であってよい。バインダー成分の化学的性質および粘着性付与成分によっては、粘着性付与成分は、バインダー成分に対して反応性または不活性であってもよい。結合が粘着剤と複合材料物品の他の成分との間で発生した場合、この結合は、物理的、化学的、等であってよい。特定の粘着性付与成分が或る程度の水素結合を複合材料物品に付与しうるとも考えられる。粘着性付与成分は、生産中に、例えばマット形への生産中に複合材料物品に粘着性を付与するために有用である。ただ単独で使用したならば、バインダー成分は、特定の場合に、複合材料物品のマットが複合材料物品の形成の完了前に不所望にも歪みうるように、不十分な粘着性を湿潤複合材料物品（例えば、マットまたは完成紙料）に付与すると考えられている。別の方法によれば、粘着性付与成分は、複合材料物品の製造中に接着剤として役割を果たし、およびバインダー成分の反応生成物は、複合材料物品の製造後に接着剤として役割を果たすと考えられている。こうして、バインダーと粘着性付与成分の双方は、本発明の接着剤系の一部分である。
【００９３】
粘着性付与成分は、複合材料物品に粘着性を付与するために様々な材料を含んでいてよく、および１つ以上の異なるタイプの粘着剤を含んでいてよい。いかなる特定の理論に拘束されるか、または制限されるものではないが、複合材料物品に付与される粘着性の程度は、典型的には、粘着剤ごとに異なると考えられている。粘着性の異なるレベルは、形成される複合材料物品のタイプに基づいて要求されてよい。例えば、リグノセルロース片自体は、粘着性付与成分を使用することにより要求される「補充」粘着力のレベルが変動しうるように、大きさおよび形状に基づいて、互いに相対的に当該リグノセルロース片自体が「粘着性」であることができるかまたは当該リグノセルロース片自体が適応することができる。
【００９４】
粘着力のタイプおよび／または程度は、粘着剤ごとに変動しうる。
【００９５】
粘着性付与成分に応じて、それによって付与された粘着性は、当該粘着性の潜伏期において、例えば自然に生じるのに必要な時間において変動しうるか、または塗布した時点から急速に減少しうる。いくつかの粘着剤は、粘着性に対して水の存在によりいっそう依存しうる。他の粘着剤は、それほどでもないとはいえ、 "グリーンタック（ｇｒｅｅｎ  ｔａｃｋ）"の性質をより多く持っている。いくつかの粘着剤は、圧力依存性であり、ルーズな完成紙料、例えば当該技術分野で理解されているように、「スランピング」、「スノウボーリング（ｓｎｏｗｂａｌｌｉｎｇ）」、「溶岩流（ｌａｖａ−ｆｌｏｗｉｎｇ）」、「ウェットルック（ｗｅｔ−ｌｏｏｋ）」等としての伝統的な目視的知らせの合図のいくつかを欠いている。
【００９６】
好ましくは、使用される粘着性付与成分のタイプおよび量は、接着剤系を形成する／規定するバインダー成分との組み合わせで、複合材料物品に対する特別な要件を満足させる、通常のＵＦ樹脂の粘着性のプロフィール（すなわち、潜伏時間、剛性および弾性）を模倣するかまたは改善することにあるべきであり、例えば複合材料物品の製造業者は、対処しなければならない特定の判断基準を持っていてよい。例えば、このような製造業者がＵＦ樹脂またはＰＦ樹脂を利用する場合には、バインダー成分と粘着性付与成分との組合せは、所望の判断基準を得るために調整することができる。
【００９７】
粘着性付与成分は、様々なタイプ、化学的性質、形状および／または性質を有することができる。例示的な粘着剤は、これに限定されるものではないが、高分子量粘着剤、高極性粘着剤および／またはイオン性粘着剤、水素結合性、例えば高濃度のＯ官能基、ＯＨ官能基、ＮＨ官能基およびＮ官能基を付与する粘着剤、水性粘着剤および容易に分散可能な（例えば、低粘度の）粘着剤を含む。特定の粘着剤、例えば陽イオン電荷を有する粘着剤は、粘着性を複合材料物品に付与するために有用であることが考えられている。また、低いＴｇを有する粘着剤または低いＴｇを付与する粘着剤は、望ましい性質を複合材料物品に付与するために有用であることができる。特定の粘着剤は、可塑化および／またはフィルム形成性を付与し、および粘着性は、圧力に伴い増加しうると考えられている。また、特定の粘着剤は、それによって粘着性を付与する感圧接着剤として作用すると考えられている。特定の実施態様において、粘着性付与成分は、連続相および非連続相を含む。
【００９８】
粘着性付与成分の第１の実施態様において、粘着性付与成分は、アクリルポリマーまたはスチレン−ブタジエンポリマー（以下、ポリマーと呼称される）を含む。別の言い方をすると、粘着性付与成分は、アクリルポリマー、スチレン−ブタジエン、またはそれらの組合せを含むことができる。特定に実施態様において、前記ポリマーは、スチレン−アクリルポリマーである。前記ポリマーは、当該技術分野で理解された様々なモノマーから形成することができる。
【００９９】
特定の実施態様において、前記ポリマーは、次のものを含むかまたは次のものの反応生成物を含む：ｉ）Ｃ1〜Ｃ20アルキル（メタ）アクリレート、ｉｉ）エチレン性不飽和カルボン酸、ｉｉｉ）ビニル芳香族化合物のグループ、ｉｖ）Ｃ2〜Ｃ13アルキルカルボン酸エステルのビニルエステル、ｖ）Ｃ2〜Ｃ8ヒドロキシアルキル（メタ）アクリレート、ｖｉ）エチレン性不飽和ニトリル、ｖｉｉ）α、β−エチレン性不飽和アミド基を含む化合物、ｖｉｉｉ）反応性ビニル架橋剤、またはｉｘ）それらの組合せ。
【０１００】
１つの実施態様において、ポリマーは、ｉ）Ｃ1〜Ｃ20アルキル（メタ）アクリレートを含むか、または前記ｉ）の反応生成物を含む。前記ｉ）Ｃ1〜Ｃ20アルキル（メタ）アクリレートは、メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、シクロヘキシル（メタ）アクリレート、ベンジル（メタ）アクリレート、２−エチルヘキシル（メタ）アクリレート、ヘプチル（メタ）アクリレート、ｎ−オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、ラウリル（メタ）アクリレート、ステアリル（メタ）アクリレート、イソボルニル（メタ）アクリレート、ノルボルニル（メタ）アクリレート、４−ｔ−ブチルシクロヘキシル（メタ）アクリレート、３，３，５−トリメチルシクロヘキシル（メタ）アクリレート、ジメチルマレエート、ｎ−ブチルマレエート、プロピレングリコール（メタ）アクリレート、カルボジイミド（メタ）アクリレート、ｔ−ブチルアミノエチル（メタ）アクリレート、２−ｔ−ブチルアミノエチル（メタ）アクリレート、Ｎ，Ｎ−ジメチルアミノエチル（メタ）アクリレートおよびそれらの組合せからなる群から選択することができる。
【０１０１】
別の実施態様において、前記ポリマーは、ｉｉ）エチレン性不飽和カルボン酸を含むかまたは前記ｉｉ）の反応生成物を含む。前記ｉｉ）エチレン性不飽和カルボン酸は、（メタ）アクリル酸、マレイン酸、フマル酸、イタコン酸、エタクリル酸、クロトン酸、シトラコン酸、桂皮酸およびそれらの組合せの群から選択することができる。
【０１０２】
別の実施態様において、ポリマーは、ｉｉｉ）ビニル芳香族化合物を含むかまたは前記ｉｉｉ）の反応生成物を含む。前記ｉｉｉ）ビニル芳香族化合物は、スチレン、α−メチルスチレン、ｏ−クロロスチレン、クロロメチルスチレン、α−フェニルスチレン、スチレンスルホン酸、スチレンスルホン酸の塩、パラ−アセトキシスチレン、ジビニルベンゼン、ジアリルフタレート、ビニルトルエン、ビニルナフタレンおよびそれらの組合せの群から選択することができる。
【０１０３】
別の実施態様において、ポリマーは、ｉｖ）Ｃ2〜Ｃ13アルキルカルボン酸エステルのビニルエステルを含むか、または前記ｉｖ）の反応生成物を含む。前記ｉｖ）Ｃ2〜Ｃ13アルキルカルボン酸エステルのビニルエステルは、ビニルアセテートまたは直鎖状もしくは分枝鎖状Ｃ1〜Ｃ12アルキル鎖を有するカルボン酸の他のビニルエステルの群から選択することができる。
【０１０４】
別の実施態様において、ポリマーは、ｖ）Ｃ2〜Ｃ8ヒドロキシアルキル（メタ）アクリレートを含むか、または前記ｖ）の反応生成物を含む。前記ｖ）Ｃ2〜Ｃ8ヒドロキシアルキル（メタ）アクリレートは、ヒドロキシエチル（メタ）アクリレート、ヒドロキシプロピル（メタ）アクリレート、ヒドロキシブチルメタクリレートおよびそれらの組合せの群から選択することができる。
【０１０５】
別の実施態様において、ポリマーは、ｖｉ）エチレン性不飽和ニトリルを含むかまたは前記ｖｉ）の反応生成物を含む。前記ｖｉ）エチレン性不飽和ニトリルは、アクリロニトリル、メタクリロニトリルおよびそれらの組合せの群から選択することができる。
【０１０６】
別の実施態様において、ポリマーは、ｖｉｉ）α，β−エチレン性不飽和アミド基を含む化合物を含むかまたは前記ｖｉｉ）の反応生成物を含む。前記ｖｉｉ）α，β−エチレン性不飽和アミド基を含む化合物は、アクリルアミド、メタクリルアミド、Ｎ−ビニルピロリドン、Ｎ−ビニルカプロラクタム、Ｎ−ビニルホルムアミド、Ｎ−ビニルアセトアミドおよびそれらの組合せの群から選択することができる。
【０１０７】
別の実施態様において、ポリマーは、ｖｉｉｉ）反応性ビニル架橋剤を含むかまたは前記ｖｉｉｉ）の反応生成物を含む。前記ｖｉｉｉ）反応性ビニル架橋剤は、ブタジエン、ブタンジオールジアクリレート、アリル（メタ）アクリレート、ジビニルベンゼン、ジアリルフタレート、アルキレングリコールジ（メタ）アクリレート、エチレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、ジプロピレングリコールジ（メタ）アクリレート、トリプロピレングリコールジ（メタ）アクリレート、トリメチロールプロパントリ（メタ）アクリレート、シクロペンタジエニル（メタ）アクリレートおよびそれらの組合せの群から選択することができる。
【０１０８】
特定の特別な実施態様において、ポリマーは、Ｃ1〜Ｃ20アルキル（メタ）アクリレート約２５質量％〜約９９質量％、エチレン性不飽和カルボン酸約０．１質量％から約１０質量％まで、Ｃ2〜Ｃ8ヒドロキシアルキル（メタ）アクリレート約０．１質量％から約１０質量％まで、ビニル芳香族化合物約０．１質量％から約５０質量％までおよびカルボン酸のビニルエステル約０．１質量％から約７５質量％までを含むか、またはそれらの化合物の反応生成物を含む。他の実施態様において、前記ポリマーは、２−エチルヘキシルアクリレート約２５質量％から約９９質量％まで、メチルメタクリレート約１質量％から約５０質量％まで、アクリル酸約０．１質量％から約５質量％まで、ヒドロキシプロピルアクリレート約０．１質量％から約５質量％まで、スチレン約０．１質量％から約５０質量％までおよびビニルアセテート約０．１質量％から約７５質量％までを含むか、またはそれらの化合物の反応生成物を含む。他の実施態様において、前記ポリマーは、２−エチルヘキシルアクリレート約７５質量％から約８５質量％まで、メチルメタクリレート約６質量％から約１０質量％まで、アクリル酸約０．１質量％から約１質量％まで、ヒドロキシプロピルアクリレート約１質量％から約３質量％まで、スチレン約１質量％から約４質量％までおよびビニルアセテート約６質量％から約１０質量％までを含むか、またはそれらの化合物の反応生成物を含む。本発明の目的に適したポリマーの他の例は、米国特許第６９２７２６７号明細書、Ｖａｒｅｌｅ  ｄｅ  ｌａ  Ｒｏｓａ等に記載されており、この米国特許明細書の開示内容全体が本明細書において参考のために援用されるが、これは、本発明の一般的な記載範囲と利害が対立するものではない。
【０１０９】
特定の特別な実施態様において、ポリマーは、イタコン酸約０．１質量％から約１０質量％まで、アクリルアミド約０．１質量％から約１０質量％まで、アクリル酸約０．１質量％から約２．５質量％まで、スチレン約０．１質量％から約６０質量％までおよびブタジエン約２０質量％から約９０質量％までを含むか、またはそれらの化合物の反応生成物を含む。
【０１１０】
他の実施態様において、ポリマーは、イタコン酸約０．５質量％から約２質量％まで、アクリルアミド約１質量％から約３質量％まで、スチレン約１５質量％から約４５質量％までおよびブタジエン約５０質量％から約８０質量％までを含むか、またはそれらの化合物の反応生成物を含む。
【０１１１】
特定の特別な実施態様において、ポリマーは、スチレン約２５質量％から約７５質量％まで、２−エチルヘキシルアクリレート約２０質量％から約３５質量％まで、ヒドロキシルエチルアクリレート約５質量％から約２０質量％まで、メチルメタクリレート約５質量％から約１５質量％までおよびメタクリル酸約０．１質量％から約５質量％までを含むか、またはそれらの化合物の反応生成物を含む。他の実施態様において、ポリマーは、スチレン約１０質量％から約２５質量％まで、アクリル酸約１０質量％から約２５質量％まで、α−メチルスチレン約１０質量％から約３０質量％まで、メチルメタクリレート約５質量％から約１５質量％まで、２−エチルヘキシルアクリレート約５質量％から約２０質量％までおよびブチルアクリレート約１０質量％から約３０質量％までを含むか、またはそれらの化合物の反応生成物を含む。
【０１１２】
特定の実施態様において、前記ポリマーは、約−８５℃から約＋２５℃まで、それとは別に、約−６０℃から約０℃まで、それとは別に、約−５５℃から約−２０℃まで、それとは別に、約−５５℃から約−３５℃まで、それとは別に、約−５０℃から約−１５℃までのガラス転移温度（Ｔｇ）を有する。
【０１１３】
特定の実施態様において、ポリマーは、約２０００から約３００００００まで、それとは別に、約２００００から約１５０００００まで、それとは別に、約２０００００から約６５００００までの質量平均分子量（Ｍｗ）を有する。特定の実施態様において、前記ポリマーは、約１０００から約２００００００まで、それとは別に、約１００００から約１００００００まで、それとは別に、約５５０００から約１０００００までの数平均分子量（Ｍｎ）を有する。
【０１１４】
上記で説明したように、粘着性付与成分は、バインダー成分と反応性であってよい。例えば、特定の実施態様において、ポリマーは、バインダー成分と反応性の少なくとも１個の官能基を有する。前記ポリマーは、これに限定されるものではないが、カルボキシル官能基、ヒドロキシル官能基またはそれらの組合せを含めて様々なタイプの官能基を含むことができる。当業者は、様々な基が前記ポリマーの形成に使用される前記成分およびその量に応じて付与されうることを評価する。
【０１１５】
粘着性付与成分は、様々な形で、例えば分散液の形、エマルジョンの形または樹脂の形（例えば、溶剤を含まない形）であることができる。特定の実施態様において、粘着性付与成分は、前記ポリマーおよび水を含む分散液、前記ポリマーおよび水とは異なる溶剤を含む溶液であるか、または水／溶剤を含まない。粘着性付与成分の形の調整は、塗布の目的にとって有用であることができる。特定の実施態様において、粘着性付与成分は、当該粘着性付与成分１００質量部に対して固体、例えばアクリルポリマーを約１質量部から約８０質量部まで含む。
【０１１６】
適当なポリマー分散液、エマルジョンおよび／または樹脂の詳細な例は、ＪＯＮＣＲＹＬ（登録商標）、例えばＪＯＮＣＲＹＬ（登録商標）５４０、ＪＯＮＣＲＹＬ（登録商標）６２４、ＪＯＮＣＲＹＬ（登録商標）９０１、ＪＯＮＣＲＹＬ（登録商標）９３９、ＪＯＮＣＲＹＬ（登録商標）５０４、ＪＯＮＣＲＹＬ（登録商標）５０８およびＪＯＮＣＲＹＬ（登録商標）５８７−ＡＣ  ポリオール含有アクリレート、ＪＯＮＣＲＹＬ（登録商標）１５４０、ＪＯＮＣＲＹＬ（登録商標）６５５およびＪＯＮＣＲＹＬ（登録商標）１９７２の商標で呼称される物品のファミリー、ならびにＢＵＴＯＮＡＬ（登録商標）およびＢＵＴＯＦＡＮ（登録商標）、例えばＢＵＴＯＦＡＮ（登録商標）ＮＳ  １２２およびＢＵＴＯＦＡＮ（登録商標）ＮＳ  ２２２の商標で呼称される物品のファミリーを含めてＢＡＳＦ  Ｃｏｒｐｏｒａｔｉｏｎ社から商業的に入手可能である。
【０１１７】
１つの特定の実施態様において、粘着性付与成分は、ＪＯＮＣＲＹＬ（登録商標）１５４０を含み、これは、ＢＡＳＦ  Ｃｏｒｐｏｒａｔｉｏｎ社から商業的に入手可能なアクリルエマルジョンである。別の特別な実施態様において、粘着性付与成分は、ＪＯＮＣＲＹＬ（登録商標）６２４を含み、これは、ＢＡＳＦ  Ｃｏｒｐｏｒａｔｉｏｎ社から商業的に入手可能なアクリルエマルジョンである。別の実施態様において、粘着性付与成分は、ＡＣＲＯＮＡＬ（登録商標）、例えばＡＣＲＯＮＡＬ（登録商標）Ｖ  ２１０ｎａの商標で呼称される物品のファミリーから選択されたアクリル分散液を含む。
【０１１８】
特定の実施態様において、粘着性付与成分は、上記に記載されかつ例示されたポリマーとは異なる粘着剤を含む。他の特別なタイプの粘着剤は、これに限定されるものではないが、ロジンをベースとする物品、多糖類、ポリオール含有アクリレート、ポリペプチドおよびセルロースゴムを含む。適当な粘着剤の付加的な特別な例は、これに限定されるものではないが、ＳＯＫＡＬＡＮ（登録商標）、例えばＳＯＫＡＬＡＮ（登録商標）ＣＰ７、ＳＯＫＡＬＡＮ（登録商標）ＣＰ１０Ｓ、ＳＯＫＡＬＡＮ（登録商標）ＰＡ８０Ｓ、ＳＯＫＡＬＡＮ（登録商標）ＣＰ  １２Ｓ、ＳＯＫＡＬＡＮ（登録商標）１６５、ＳＯＫＡＬＡＮ（登録商標）ＨＰ５３およびＳＯＫＡＬＡＮ（登録商標）ＨＰ５６Ｋの商標で呼称される物品のファミリー、ＡＣＲＯＤＵＲ（登録商標）、例えばＡＣＲＯＤＵＲ（登録商標）９５０Ｌの商標で呼称される物品のファミリー、ＪＥＦＦ  ＡＭＩＮＥ（登録商標）、ＪＥＦＦ  ＡＭＩＮＥ（登録商標）ＥＤＲ−１４８、ＪＥＦＦ  ＡＭＩＮＥ（登録商標）Ｔ−４０３、ＪＥＦＦ  ＡＭＩＮＥ（登録商標）Ｔ−５０００の商標で呼称される物品のファミリーを含めてポリエーテルアミン、ならびにナトリウムカルボキシメチルセルロース（ＣＭＣ）ＭＦ、ＣＭＣ  ＭＩＦおよびＣＭＣ  ＬＦを含む。
【０１１９】
他の粘着剤が上記に例示された商標登録された物品の他のグレードを含めて使用されてよいことは、正当に評価されるべきである。上述された粘着剤の数多くは、ＢＡＳＦ  Ｃｏｒｐｏｒａｔｉｏｎ社から商業的に入手可能である。同じもののテクニカルデータシートと材料安全データシートは、それらの全体が本明細書において参考のために援用される。粘着性付与成分が上記されかつ例示された粘着剤の２つ以上の任意の組合せを含んでいてよいことは、正当に評価されるべきである。
【０１２０】
典型的には、例えばＯＳＢ、ＰＢ、スクリムバー（ｓｃｒｉｍｂｅｒ）またはＭＤＦへの塗布において、前記粘着性付与成分は、それぞれリグノセルロース片１００質量部に対して、約１質量部から約１０質量部まで、それとは別に、約１質量部から約７．５質量部まで、それとは別に、約１質量部から約５質量部までの量で利用される。
【０１２１】
典型的には、前記バインダー成分および粘着性付与成分は、それぞれリグノセルロース片１００質量部に対して、約１質量部から約２５質量部まで、それとは別に、約１質量部から約１５質量部まで、それとは別に、約１質量部から約１０質量部まで、それとは別に、約５質量部から約１０質量部までの組み合わされた量で複合材料物品中に利用される。「組み合わされた量」とは、バインダー成分および粘着性付与成分のそれぞれがプラスの量で、すなわちリグノセルロース片１００質量部に対して０質量部よりも大きい量で複合材料物品中に個別的に利用されることを意味する。バインダー成分と粘着性付与成分は、様々な質量比で複合材料物品中に利用されてよい。他の場合による成分、例えば添加剤成分が複合材料物品の形成のために利用されてもよいことは、正当に評価されるべきである。
【０１２２】
バインダー成分および粘着性付与成分は、様々な手段による使用のために、例えば鉄道車両、タンカー、大型のドラムおよびコンテナまたは小型のドラム、トートバッグおよびキットにおいて、消費者に供給することができる。例えば、１個のドラムは、バインダー成分を含むことができ、別のドラムは、粘着性付与成分を含むことができる。一般に、前記成分を消費者へ別々に提供することは、前記成分の早期の潜在的な反応を減少させ、および接着剤を形成するための配合の柔軟性をますます提供する。例えば、消費者は、特定のバインダー成分および特定の粘着性付与成分、ならびにそれらの量を選択することができ、それから形成される複合材料物品を準備することができる。他の成分、例えば添加成分、例えば、触媒成分が使用される場合には、このような成分は、別々に提供されうるか、またはバインダー成分または粘着性付与成分の１つ以上と予め混合することができる。
【０１２３】
特定の実施態様において、複合材料物品は、さらにポリマー粒子を含む。前記実施態様において、ポリマー粒子は、一般に、リグノセルロース片と共存している。ポリマー粒子は、複合材料物品の質量を減少させるために有用であってよい。前記実施態様において、接着剤系は、一般に、リグノセルロース片上およびリグノセルロース片とポリマー粒子を結合させるためのポリマー粒子上に配置されている。
【０１２４】
使用される場合、ポリマー粒子は、様々な大きさ、分布、形状および形態を有することができる。典型的には、ポリマー粒子は、ビーズの形である。特定の実施態様において、ポリマー粒子は、発泡ポリスチレンビーズであるが、しかし、ポリマー粒子は、当該技術分野で理解されているような様々な熱可塑性樹脂および／または熱硬化性樹脂から形成されていてよい。適当なポリマー粒子の特別な例は、ＳＴＹＲＯＰＯＲ（登録商標）の商標でＢＡＳＦ  Ｃｏｒｐｏｒａｔｉｏｎ社から商業的に入手可能である。本発明の目的に適したポリマー粒子の他の例は、米国公開特許第２０１１／０００３１３６号明細書、Ｓｃｈｍｉｄｔ等に記載されており、この米国公開特許明細書の開示内容全体が本明細書において参考のために援用されるが、これは、本発明の一般的な記載範囲と利害が対立するものではない。
【０１２５】
使用される場合には、ポリマー粒子は、それぞれリグノセルロース片１００質量部に対して、約１質量部から約３０質量部まで、それとは別に、約１質量部から約２０質量部まで、それとは別に、約１質量部から約１０質量部までの量で利用されてよい。
【０１２６】
複合材料物品は、様々な大きさ、形状および厚さを有していてよい。例えば、複合材料物品は、従来の複合材料物品、例えばＯＳＢ、ＰＢ、スクリムバー（ｓｃｒｉｍｂｅｒ）およびＭＤＦビーム、ボードまたはパネルを模倣するように構成することができる。また、複合材料物品は、例えば成形品、帯状物、家具等のような様々な複雑な形状を有することができる。上記したように、特定の実施態様において、複合材料物品は、繊維板、例えばＭＤＦである。他の実施態様において、複合材料物品は、ＯＳＢ、スクリムバー（ｓｃｒｉｍｂｅｒ）またはＯＳＬである。まださらに、他の実施態様において、複合材料物品は、ＰＢである。この複合材料物品は、１つ以上の層を含むことができる。例えば、複合材料物品がＯＳＢである場合、複合材料物品は、当業者によって理解されているように、１つの層、例えば１つのコア層、２つの層、例えば１つのコア層と表面層／仕切層、３つ以上の層、例えば１つのコア層と２つの仕切層を含むことができる。
【０１２７】
ＯＳＢ用途のような特定の実施態様において、複合材料物品は、一緒に圧縮されかつ第１の方向に実質的に配向された複数のリグノセルロース片の第１の部分を含む第１の仕切層を有する。更に、この複合材料物品は、一緒に圧縮されかつ第１の方向に実質的に配向された複数のリグノセルロース片の第２の部分を含む、第１の仕切層から離間して第１の仕切層と平行な第２の仕切層を有する。まださらに、この複合材料物品は、一緒に圧縮されかつ第１の方向とは異なる第２の方向に実質的に配向された複数のリグノセルロース片の残りの部分を含む、第１の仕切層と第２の仕切層との間に配置されたコア層を有する。前記実施態様において、複数のリグノセルロース片の少なくとも１つの部分は、本発明の接着剤と一緒に圧縮されている。前記仕切層は、コア層に加えて接着剤を含んでいてよいか、またはコア層と交互に接着剤を含んでいてよい。特定の実施態様において、コア層は、上記したようにリグノセルロース片に沿ってポリマー粒子を含む。前記層は、前記層のそれぞれの接着剤中に使用された特別な成分に応じてそれぞれ異なる接着剤を含むことができる。特定の実施態様において、前記層の少なくとも１つ、例えば前記仕切層の１つまたは双方は、当該技術分野で理解されているように、ＰＦ樹脂を含む。前記層の各々は、従来のＯＳＢ層が直面するような様々な厚さを有することができる。当業者は、ＯＳＬが典型的には実質的に１つの方向だけに配向されたリグノセルロース片を有することを評価する。例えば、本発明の接着剤を使用することによって、本発明の目的のために形成されうる、他のタイプの複合材料物品および当該複合材料物品の製造法は、ＴＨＥ  ＰＯＬＹＵＲＥＴＨＡＮＥＳ  ＨＡＮＤＢＯＯＫ  （Ｄａｖｉｄ  Ｒａｎｄａｌｌ  ＆  Ｓｔｅｖｅ  Ｌｅｅ  ｅｄｓ．，Ｊｏｈｎ  Ｗｉｌｅｙ  ＆  Ｓｏｎｓ，Ｌｔｄ．２００２）ポリウレタンハンドブック（デビッド・ランドール＆スティーブ・リー編、ジョン  ウィリー  アンド  サンズ社刊、２００２）の第３９５〜４０８頁に記載されているが、その開示内容の全体は、本明細書において参考のために援用される。
【０１２８】
この複合材料物品は、元来の厚さ、すなわち製造後の厚さ、例えば前記マットを加圧して最終的な、すなわち硬化した複合材料物品を形成させた後の厚さを有する。典型的には、本発明の接着剤のために、複合材料物品は、ＡＳＴＭ  Ｄ１０３７による２４時間の冷浸漬試験に基づいて、約１０％未満、それとは別に、約５％未満、それとは別に、約３％未満の膨潤を示す。この厚さは、変動することができるが、しかし、典型的には、約０．２５インチから約１０インチまで（約０．６２５ｃｍから約２５ｃｍまで）、それとは別に、約０．２５インチから約５インチまで（約０．６２５ｃｍから約１２．５ｃｍまで）、それとは別に、約０．２５インチから約１．５インチまで（約０．６２５ｃｍから約３．７５ｃｍまで）である。ボードまたはパネル以外の複雑な形状を記載する際に厚さを記載することは、不適当であるかもしれないことを理解されたい。例えば、前記複合材料物品は、当該複合材料物品の最終構成に基づいて、様々な寸法を有することができる。
【０１２９】
前記複合材料物品は、内部結合（ＩＢ）強度を有している。典型的には、ＩＢ強度は、ＡＳＴＭ  Ｄ１０３７による、約２０重量ポンド毎平方インチ（ｐｓｉ）超、それとは別に、約３０（ｐｓｉ）超、それとは別に、約４０（ｐｓｉ）超である。特定の実施態様において、複合材料物品は、典型的には、ＡＳＴＭ  Ｄ１０３７による、約５０ｐｓｉから約５００ｐｓｉまで、それとは別に、約１００ｐｓｉから約３００ｐｓｉまで、それとは別に、約１５０ｐｓｉから約２５０ｐｓｉまでのＩＢ強度を有する。
【０１３０】
当業者によって理解されているように、ＩＢ強度は、「脆化強度」の特性である。典型的には、従来の複合材料物品において、ＩＢ強度が増加するにつれて、曲げ特性、例えば弾性率（ＭＯＥ）および破壊係数（ＭＯＲ）は、変化し、特にＭＯＥは、一般にＩＢ強度が増加するにつれて減少する。しかし、非常に驚くべきことに、本発明の複合材料物品で、ＭＯＥは、一般に、ＩＢ強度が増加するにつれて増加する。
【０１３１】
典型的には、前記複合材料物品は、ＡＳＴＭ  Ｄ１０３７による、７５０００ｐｓｉ超、それとは別に、９５０００ｐｓｉ超、それとは別に、１０００００ｐｓｉ超、それとは別に、１１００００ｐｓｉ超のＭＯＥを有する。典型的には、前記複合材料物品は、ＡＳＴＭ  Ｄ１０３７による、３０００ｐｓｉ超、それとは別に、３２５０ｐｓｉ超、それとは別に、３３００ｐｓｉ超、それとは別に、３５００ｐｓｉ超のＭＯＲを有する。
【０１３２】
また、本発明は、複合材料物品を形成させる方法を提供する。前記複合材料物品を形成させるために、リグノセルロース片は、一般に提供される。上記に記載されかつ例示されたように、リグノセルロース片は、多種多様のリグノセルロース源に由来することができ、かつ当該技術分野で理解されるような、様々なプロセスから形成させることができる。
【０１３３】
バインダー成分および粘着性付与成分、ならびに典型的には、他の成分、例えば添加成分、（それらのすべてが以下単に前記成分と呼称される）は、塊を形成するための複数のリグノセルロース片に塗布される。前記成分は、リグノセルロース片に同時に塗布されてよいか、または異なる時間にリグノセルロース片に塗布されてよい。１つの実施態様において、バインダー成分は、粘着性付与成分より先にリグノセルロース片に塗布される。別の実施態様において、バインダー成分は、粘着性付与成分の後にリグノセルロース片に塗布される。まださらに、別の実施態様において、バインダー成分と粘着性付与成分は、リグノセルロース片に同時に塗布される。例えば、バインダー成分は、リグノセルロース片に塗布されてよく、その後に、いくらか後の時点で粘着性付与成分は、リグノセルロース片に塗布されてよい。それとは別に、前記成分は、同時に塗布されてよいか、別々に塗布されてよいか、および／または予め混合して塗布されてよい。１つの実施態様において、前記成分は、接着剤系がリグノセルロース片に塗布されるような接着剤系を形成するために配合される。前記成分は、様々な方法によって、例えば混合、混転、ローリング、吹付け塗り、シーティング、ブローラインレジネイション（ｂｌｏｗ−ｌｉｎｅ  ｒｅｓｉｎａｔｉｏｎ）、ブレンディング（例えば、ブローラインブレンディング）等によってリグノセルロース片に塗布されることができる。
【０１３４】
例えば、前記成分およびリグノセルロース片は、下記にさらに記載されるように、バインダーーリグノセルロース混合物または「完成紙料」とも呼称される、塊の形成中に一緒に混合されうるかまたは微粉砕されうる。
【０１３５】
典型的には、前記成分は、当該技術分野で理解されているように、吹付け塗り、アトマイジングまたは噴霧プロセスによってリグノセルロース片に塗布される。さらに、その上に塗布されたバインダー成分および粘着性付与成分を有する複数のリグノセルロース片は、キャリヤー上に配置され、および一般に塊を形成する（かまたは規定する）。さらに、この塊は、例えば当該塊をキャリヤー、例えばコンベヤベルト上に落下することによってマット中に形成されることができるか、またはそれとは別に、マットは、キャリヤー上に直接形成されることができ、すなわちバインダー−リグノセルロース混合物は、キャリヤー上に直接形成される。換言すれば、その上に塗布されたバインダー成分および粘着性付与成分を有する複数のリグノセルロース片は、キャリヤー上に配置されることができ、多種多様な方法で塊を形成することができる。さらに、この塊は、一般に、キャリヤー上にルーズに配向された、複数のリグノセルロース片と一緒に、当該塊を、予め定められた幅および予め定められた厚さを有するマットに形成させるフォーマに供給されることができる。マットの予め定められた幅および予め定められた厚さは、下記にさらに記載されるように、複合材料物品に望まれる最終的な幅および厚さに従って決定される。
【０１３６】
上記したように、マットは、さらに、様々な形状、例えばボードまたはパネルに形成されうるか、または例えば複合材料物品を形成するためにマットを成形するかまたは押出すことによって、上記に記載されかつ例示されたように、より複雑な形状に形成されうる。
【０１３７】
特定の実施態様において、前記成分は、リグノセルロース片上に噴霧、煙霧化および／または霧化され、一方で、リグノセルロース片は、適当な装置中で攪拌される。噴霧、煙霧化および／または霧化は、ノズル、例えばそのノズルに供給される、それぞれの個々の成分のための１個のノズル、または予め混合されかつノズルに供給される２つ以上の成分を有するノズルを使用することにより行なうことができる。一般に、少なくとも１個のノズルは、バインダー成分を供給し、および少なくとも１個のノズルは、粘着性付与成分を供給する。リグノセルロース片の被覆面積を最大化するために、リグノセルロース片は、回転ブレンダーまたは同様の装置中で混転されるのと同程度に、前記成分は、一般に、前記成分の液滴の噴霧によって、または前記成分の粒子の煙霧化もしくは霧化によってリグノセルロース片上に塗布される。別の実施例として、リグノセルロース片は、少なくとも１つ、典型的には、少なくとも２つまたは３つの回転盤噴霧器を装備した回転ドラム型ブレンダー中で前記成分で塗布されうる。バッフルを含めてタンブラー、ドラムまたはローラーは、当該技術分野で理解されているように、使用されてもよい。殊に、このような成分が高い粘度を有する場合には、前記成分に剪断機を適用することは、重要なことであると考えられる。剪断力は、リグノセルロース片に対して前記成分の適度な分布を得るために有用であり、かつ前記成分の適度な霧化を得るために特殊なノズルの設計によって得ることができる。前記成分は、リグノセルロース片への塗布前または塗布後に十分に混合されるべきであると考えられる例えば、イソシアネート成分が使用される場合には、特定のポリオールは、特定の粘着剤の空隙内に「押し込まれて」よいと考えられる。勿論、前記成分でのリグノセルロース片の全体的な被覆は、適度な結合を保証するために望ましい。霧化は、部分的に前記成分の液滴の大きさの分布に対して、リグノセルロース片上での前記成分の分布を最大化するために有用である。典型的には、前記成分は、早期反応を回避させるために、塗布前に予め混合されない。例えば、前記成分は、早期反応および／または汚染を回避させるために、１個以上のノズルにより、典型的には、１つの成分につき１個のノズルによって、それぞれ個別的にリグノセルロース片上に塗布される。
【０１３８】
それとは別に、上記に説明したように、リグノセルロース片は、直接、キャリヤーに準備されてよく、前記成分は、例えば噴霧またはシーティングによってリグノセルロース片に適用されることができ、塊を形成する。例えば、リグノセルロース片は、コンベヤベルトまたは板上に配置されることができ、次いで前記成分が噴霧され、塊が形成される。更に、前記成分の少なくとも１つ、例えばバインダー成分は、接着剤系の単数または複数の残りの成分、例えば粘着性付与成分がリグノセルロース片およびバインダー成分に塗布されることができ、塊を形成するように、既にリグノセルロース片上に存在していてよい。
【０１３９】
塗布すべき、かつリグノセルロース片と混合すべき前記成分の量は、使用される特殊な成分、リグノセルロース片の大きさ、水分含量およびタイプ、複合材料物品の意図される使用ならびに複合材料物品の望ましい性質を含む幾つかの不確定要素に依存する。生じる塊は、典型的には、例えば所望の形状および寸法のＯＳＢ、ＰＢ、スクリムバー（ｓｃｒｉｍｂｅｒ）、ＭＤＦまたは別の複合材料物品に圧縮される単層マットまたは多層マットに形成されている。上記したように、前記塊は、例えば当該塊を成形または押出することによって、より複雑な形状に形成されてもよい。
【０１４０】
このマットは、任意の適当な方法で形成されてよい。例えば、前記塊は、ベルトの上に間隔をあけた１つ以上のホッパからエンドレスベルトまたはコンベヤ上に運搬される板状のキャリッジ上に堆積させることができる。多層マットが形成される場合には、キャリッジが形成ヘッドの間に移動されるように、前記塊／完成紙料の分離層を連続的に堆積させるためのキャリッジの幅を横切って延びる軽量分配ヘッドまたは形成ヘッドをそれぞれ有する、複数のホッパが使用される。マットの厚さは、リグノセルロース片の大きさおよび形状、マットの形成に使用される特殊な技術、最終複合材料物品の望ましい厚さおよび密度、ならびに加圧サイクル中に使用される圧力のようなファクターに応じて変動するであろう。このマットの厚さは、通常、複合材料物品の最終厚さの約５倍から約２０倍までである。例えば、厚さ０．５インチ（約１．２５ｃｍ）および約３５ｌｂｓ／ｆｔ3の最終密度のフレークボードパネルまたはパーティクルボードパネルに関しては、マットは、通常、もともと約３インチ（約７．５ｃｍ）から約６インチ（約１５ｃｍ）までの厚さであろう。マットの幅は、通常、実質的に複合材料物品の最終幅と同じであるが、しかし、複合材料物品の構成に応じて、この最終幅は、厚さの説明と同様の厚さの分数であってもよい。
【０１４１】
上記に示唆したように、リグノセルロース片は、前記塊中およびマット中にルーズに配向されている。上記したように、キャリヤー、例えばコンベヤベルトまたは板が準備され、前記塊および場合によるマットは、キャリヤー上に配置される。また、上記したように、前記塊は、直接キャリヤー上に形成されてよいし、および／または例えばタンブラー中での形成後にキャリヤーに移動されてよい。粘着性付与成分および場合によりバインダー成分は、キャリヤー上でありながら、前記塊中で複数のリグノセルロース片の配向を実質的に維持する。リグノセルロース片の配向を維持するための粘着性付与成分について、配向が完全に維持されるという要件は、存在しない。例えば、小さな歪みが起こりうる。一般に、粘着性付与成分は、「粘着剤」として、または「粘着性」グルーとして役割を果たし、かつＵＦ樹脂および／またはＰＦ樹脂のため、ならびに他の接着剤のための代用品または補助粘着剤として使用されうる。例えば、本発明の接着剤系は、タックまたはコールドタックを有する。当業者によって理解されているように、コールドタックは、多種多様な方法で測定されうる。例えば、一つは前記塊のフルパックじょうごを使用する「スランプ」試験を使用することができ、その際、このじょうごは、前記塊（じょうごの形の）が表面上に残るように、表面上にひっくり返して除去される。じょうごの形状をした塊は、その後、じょうごの形状をした塊のスランピング／崩壊に起因する角度の変化のような経時的な形状の変化について観察することができる。別の例は、前記塊を手一杯に握り、手の中で前記塊のボールを作り、かつこのボールがばらばらになるかどうかを測定するために、このボールを上下に軽く投げうる、当業界において「雪玉（ｓｎｏｗｂａｌｌ）」試験と呼称されているものである。本発明の目的に適した他の試験は、ＡＳＴＭ  Ｄ１０３７に記載されている。典型的には、ＰＢ用途に関して、下記の実施例の項目に記載されたタック試験、すなわち「プッシュタック試験（Ｐｕｓｈ  Ｔａｃｋ  Ｔｅｓｔ）」および「ＩＦＤタック試験」は、本発明の複合材料物品に粘着性付与成分が付与されたタックを測定するために使用される。
【０１４２】
前記塊がマットに形成された場合には、粘着性付与成分も、マットがキャリヤー上にある間、実質的にマットの幅および厚さを維持する。キャリヤーが例えば輸送によって移動する際に評価されうるように、粘着性付与成分は、振動のためにばらばらに壊れることからマットを保護する。振動は、例えばキャリヤーが板である場合に発生する可能性があり、この板は、プレス機に移動される。このような振動は、リグノセルロース片と配向の問題を引き起こす可能性があり、内部結合（ＩＢ）強度を減少させることを引き起こす可能性があり、かつ他の同様の問題を引き起こす可能性がある。
【０１４３】
複合材料物品は、典型的には、高められた温度で圧力下で前記塊から形成されたマットを圧縮することにより、マットから形成されている。典型的には、少なくとも圧力は、複合材料物品を形成させるのに十分な時間の間、マットに印加される。熱も典型的には、加えられる。このような条件は、反応生成物を形成するために、特に、バインダー成分の少なくとも反応で、接着剤系の反応を促進する。タックを付与することにより、粘着性付与成分は、例えばマットに圧力を加える際に、リグノセルロース片が離れて爆破するという可能性を減少させることによって、マット中でのリグノセルロース片の動きを減少させることができる。詳述すれば、複合材料物品を形成させるために、マットに加える圧力の速度は、従来の複合材料物品を形成させるために使用される、従来のプレス速度および／または圧力に対して増加させることができ、これは、本発明の複合材料物品の製造業者に経済的な利点、例えば増加した処理量を提供する。
【０１４４】
粘着性付与成分により付与される同一のタックは、例えば輸送されている場合には、マットの動きの際に有用である。
【０１４５】
典型的には、熱は、接着剤系の効果を促進させるために、マットに加えられる。プレス温度、プレス圧力およびプレス時間は、複合材料物品の形状、厚さおよび所望の密度、リグノセルロース片、例えば木材フレークまたはおがくずの大きさおよびタイプ、リグノセルロース片の水分含量、ならびに使用される特殊な成分に応じて幅広く変動する。例えば、プレス温度は、約１００℃から約３００℃までの範囲であることができる。内部の蒸気の発生を最小にしかつ最終複合材料物品の水分含量を所望のレベルより少なくするために、プレス温度は、典型的には、約２５０℃未満、最も典型的には、約１８０℃から約２４０℃までである。使用された圧力は、一般に、約３００から約８００ポンド毎平方インチ（ｐｓｉ）までである。典型的には、プレス時間は、１２０秒から９００秒までである。使用されるプレス時間は、所望の形状、寸法および強度の複合材料物品を提供するために、少なくとも実質的に接着剤を硬化させるために（実質的に反応生成物を形成させるために）十分な時間であるべきである。例えば、フレークボードパネルまたはＰＢパネルの製造業者にとって、プレス時間は、主として、製造された複合材料物品のパネル厚さに依存している。例えば、プレス時間は、厚さ約０．５インチ（約１．２５ｃｍ）を有する複合材料物品のために、約２００秒から約３００秒までである。
【０１４６】
本発明の複合材料物品を形成させるために適した他の方法は、上記に説明された、米国特許第６４５１１０１号明細書、Ｍｅｎｔｅ等、米国特許第６４５８２３８号明細書、Ｍｅｎｔｅ等、米国特許第６４６４８２０号明細書、Ｍｅｎｔｅ等、米国特許第６６３８４５９号明細書、Ｍｅｎｔｅ等、米国特許第６６４９０９８号明細書、Ｍｅｎｔｅ等、および米国特許第６３４４１６５号明細書、Ｃｏｌｅｍａｎ、ならびに米国公開特許第２００３／００４７７２７８号明細書、Ｍｅｎｔｅ等、米国公開特許第２００５／０２２１０７８号明細書、Ｌｕ等、および米国公開特許第２００５／０２４２４５９号明細書、Ｓａｖｉｎｏ等に記載されている。
【０１４７】
特別な実施態様において、複合材料物品は、ＰＢである。１つの実施態様において、ＰＢを形成させるために使用される完成紙料は、次のものを含む：おがくずを含むリグノセルロース片、ＭＤＩおよび／またはＰＭＤＩを含むバインダー成分、例えばＬＵＰＲＡＮＡＴＥ（登録商標）  Ｍ２０ＦＢ、およびアクリル分散液を含む粘着性付与成分、例えばＡＣＲＯＮＡＬ（登録商標）Ｖ  ２１０ｎａ。別の実施態様において、ＰＢを形成させるために使用される完成紙料は、次のものを含む：おがくずを含むリグノセルロース片;ＵＦ樹脂および／またはメラミンＵＦ樹脂を含むバインダー成分、およびアクリル分散液を含む粘着性付与成分。まださらに、別の実施態様において、ＰＢを形成させるために使用される完成紙料は、次のものを含む：おがくずを含むリグノセルロース片、場合によりＰＡＥを含めて、大豆ベースの接着剤を含むバインダー成分、およびアクリル分散液を含む粘着性付与成分。バインダー成分がより異なる接着剤の２つの組合せ、例えばＵＦ樹脂と大豆ベースの接着剤との組合せを含むことができることは、正当に評価されるべきである。また、マットは、異なるタイプの様々な層、例えばＵＦ樹脂を有するコアおよび大豆ベースの接着剤を有する表面を含むことができる。
【０１４８】
本発明の複合材料物品を示す、以下の実施例は、例示することが意図されており、本発明を限定するものではない。
【実施例】
【０１４９】
例
複合材料物品の例が用意されている。複合材料物品は、パーティクルボードのような物品を形成させるために使用されうる。複数の実施例は、当該製造方法が、複数の実施例の違いを付与しないように、パーティクルボード（ＰＢ）用完成紙料を製造するための典型的な製造方法を用いて作成されている。
【０１５０】
以下の表では、「固体」は、それぞれのバインダー成分／粘着性付与成分（単独または組合せで）の固体含量に帰因する。「％  初期水分」は、リグノセルロース片（ここでは、パーティクルボード（ＰＢ）生産のための常用の木材片）の固有水分含量に帰因する。「％  最終水分含量」は、リグノセルロース片の元来の水分含量に加えて水分を完成紙料にさらに付与する、それぞれのバインダー／粘着剤の適用後の完成紙料の最終水分含量に帰因する。それぞれの表について、なおいっそう詳述する。
【０１５１】
【表１】
2013535555.tif 000003
【０１５２】
第１表は、異なる接着剤系を使用している完成紙料の３つの例を示す。それぞれの完成紙料は、前記成分を噴霧しかつ配合機中で配合することにより形成される。完成紙料は、周囲温度で製造される。例１は、常用の尿素ホルムアルデヒド（ＵＦ）樹脂７．５質量％、残余乾燥木材の固体％（すなわち、９２．５質量％）を使用している比較例である。例２は、イソシアネート成分、特にｐＭＤＩ３質量％および粘着性付与成分１．５質量％、残余乾燥木材の固体％を使用している本発明の実施例である。例３は、ＵＦ樹脂７．５質量％および粘着性付与成分１．５質量％、残余乾燥木材の固体％を使用している本発明の実施例である。完成紙料は、最初のエンドユーザー（Ｐ１）の商業的ＰＢの表面層に適している。
【０１５３】
ＵＦ樹脂は、常用のＵＦ樹脂である。ＵＦ樹脂は、Ｈｅｘｉｏｎ社から商業的に入手可能である。
【０１５４】
ｐＭＤＩは、約２．７の官能価および約３１．５質量％のＮＣＯ含量および２５℃での約２００ｃｐｓの粘度を有する高分子量ＭＤＩである。ｐＭＤＩは、ＢＡＳＦ  Ｃｏｒｐｏｒａｔｉｏｎ社から商業的に入手可能である。
【０１５５】
粘着剤は、約６８〜７０％の固体含量、約３．５〜６のｐＨ値および２３℃での約３２０〜１２００ｃｐｃの粘度を有するアクリル分散液である。この粘着剤は、ＢＡＳＦ  Ｃｏｒｐｏｒａｔｉｏｎ社から商業的に入手可能である。
【０１５６】
完成紙料の粘着性を試験するために、「押抜（Ｐｕｓｈ−Ｏｆｆ）」または「プッシュテスター（Ｐｕｓｈ  Ｔｅｓｔｅｒ）」が使用される。この試験において、完成紙料は、一定の厚さの４インチ（約１０ｃｍ）×１２インチ（約３０ｃｍ）のマットに形成されている。次に、このマットを、当該マットが重力により落下または破断する距離（単位ｃｍ）を測定するために、当該マットを安定した速度でテーブルから押し抜くことができるように配置する。理論的には、テーブルによって支持されていないマットが破断なしに長く伸びるほど、バインダー成分および／または粘着性付与成分が付与された、当該マット中でのタックは、ますます高くなる。
【０１５７】
【表２】
2013535555.tif 000004
【０１５８】
第２表は、比較例に対して２つの本発明の実施例について、マットが押し込まれる平均的距離がより長いことを示す。最初の−０．４ｃｍは、オフセットであり、これは、プッシュテスター（Ｐｕｓｈ  Ｔｅｓｔｅｒ）におけるルーラーに対応する、マットの構造に基づく試験の一部分である。
【０１５９】
【表３】
2013535555.tif 000005
【０１６０】
上記の第３表は、３つのより良好な完成紙料を示す。それぞれの完成紙料は、前記成分をロータリーバケット中で周囲温度で配合することによって形成される。例４は、ＵＦ樹脂５．８質量％、残余乾燥木材の固体％を使用している比較例である。例５は、ｐＭＤＩ３質量％および粘着性付与成分１．５質量％、残余乾燥木材の固体％を使用している本発明の実施例である。例６は、ＵＦ樹脂５．８質量％および粘着性付与成分１．５質量％、残余乾燥木材の固体％を使用している本発明の実施例である。完成紙料は、最初のエンドユーザー（Ｐ１）の商業的ＰＢのコア層に適している。
【０１６１】
【表４】
2013535555.tif 000006
【０１６２】
第４表は、比較例に対して２つの本発明の実施例について、マットが押し込まれる平均的距離がより長いことを示す。
【０１６３】
【表５】
2013535555.tif 000007
【０１６４】
上記の第５表は、４つのより良好な完成紙料を示す。完成紙料は、周囲温度よりもむしろ５℃で製造される。例７および９は、様々な質量％のＵＦ樹脂、残余乾燥木材の固体％を使用している比較例である。例８および９は、様々な質量％のＵＦ樹脂および粘着性付与成分１．５質量％、残余乾燥木材の固体％を使用している本発明の実施例である。完成紙料は、最初のエンドユーザー（Ｐ１）の商業的ＰＢのコア層に適している。
【０１６５】
【表６】
2013535555.tif 000008
【０１６６】
【表７】
2013535555.tif 000009
【０１６７】
第６表および第７表は、比較例に対して２つの本発明の例について、マットが押し込まれる平均的距離がより長いことを示す。更に、５℃で形成される本発明の実施例は、周囲温度で形成された、同様の本発明の実施例と比較されてよい。（ｉ）で設計された、前記例の完成紙料は、（ｉｉ）で設計された、前記例の完成紙料に対して、低い硬化時間および形成後の経過時間を有する。別の方法によれば、例（ｉｉ）の完成紙料は、完成紙料の別の部分が例（ｉ）のマットに形成されてから約３０分後にマットに形成される。なおより低い温度で形成された、本発明の実施例は、比較例に対して卓越して粘着性を強める結果を有する。
【０１６８】
【表８】
2013535555.tif 000010
【０１６９】
上記の第８表は、３つのより良好な完成紙料を示す。完成紙料は、周囲温度よりもむしろ５℃で製造される。例１１は、ＵＦ樹脂１０質量％、残余乾燥木材の固体％を使用している比較例である。例１２は、ｐＭＤＩ３質量％および粘着性付与成分１．５質量％、残余乾燥木材の固体％を使用している本発明の実施例である。例１３は、ＵＦ樹脂１０質量％および粘着性付与成分１．５質量％、残余乾燥木材の固体％を使用している本発明の実施例である。完成紙料は、第２のエンドユーザー（Ｐ２）の商業的ＰＢの表面層に適している。
【０１７０】
【表９】
2013535555.tif 000011
【０１７１】
第９表は、比較例に対して２つの本発明の実施例について、マットが押し込まれる平均的距離がより長いことを示す。更に、５℃で形成される本発明の実施例は、周囲温度で形成された、同様の本発明の実施例と比較されてよい。下記の第１１表、参照。なおより低い温度で形成された、本発明の実施例は、比較例に対して卓越した結果を有する。
【０１７２】
【表１０】
2013535555.tif 000012
【０１７３】
上記の第１０表は、３つのより良好な完成紙料を示す。完成紙料は、周囲温度で製造される。例１４は、ＵＦ樹脂１０質量％、残余乾燥木材の固体％を使用している比較例である。例１５は、ｐＭＤＩ３質量％および粘着性付与成分１．５質量％、残余乾燥木材の固体％を使用している本発明の実施例である。例１６は、ＵＦ樹脂１０質量％および粘着性付与成分１．５質量％、残余乾燥木材の固体％を使用している本発明の実施例である。完成紙料は、第２のエンドユーザー（Ｐ２）の商業的ＰＢのコア層に適している。
【０１７４】
【表１１】
2013535555.tif 000013
【０１７５】
上記の第１１表は、比較例に対して２つの本発明の実施例について、マットが押し込まれる平均的距離がより長いことを示す。また、周囲温度で形成された本発明の実施例は、５℃で形成された例と比較することができる。上記の第９表、参照。
【０１７６】
【表１２】
2013535555.tif 000014
【０１７７】
上記の第１２表は、４つのより良好な完成紙料を示す。完成紙料は、周囲温度で製造される。例１９および２０は、様々な質量％のＵＦ樹脂、残余乾燥木材の固体％を使用している比較例である。例１７は、ＵＦ樹脂５．８質量％および粘着性付与成分１．５質量％、残余乾燥木材の固体を使用している本発明の実施例である。例１８は、ＵＦ樹脂７．５質量％および粘着性付与成分１．５質量％、残余乾燥木材の固体％を使用している本発明の実施例である。完成紙料は、最初のエンドユーザー（Ｐ１）の商業的ＰＢの表面層およびコア層に適している。
【０１７８】
【表１３】
2013535555.tif 000015
【０１７９】
【表１４】
2013535555.tif 000016
【０１８０】
第１３表および第１４表は、比較例に対して２つの本発明の例について、マットが押し込まれる平均的距離がより長いことを示す。
【０１８１】
マットは、それぞれの完成紙料について二重に形成および試験され、したがって、（ｉ）および（ｉｉ）で指定される。
【０１８２】
【表１５】
2013535555.tif 000017
【０１８３】
上記の第１５表は、２つのより良好な完成紙料を示す。完成紙料は、周囲温度で製造される。例２１および２２は、ｐＭＤＩ３質量％および粘着性付与成分１．５質量％、残余乾燥木材の固体％を使用している本発明の実施例である。完成紙料は、最初のエンドユーザー（Ｐ１）の商業的ＰＢの表面層およびコア層に適している。一般に、ｐＭＤＩに対して少ない木材は、コア層中に使用された木材の量に対して表面層中で使用される。
【０１８４】
【表１６】
2013535555.tif 000018
【０１８５】
第１６表は、マットが、破断前に、すなわち完成紙料の粘着性が機能しなくなる前に押し込まれる平均的距離を示す。マットは、それぞれの完成紙料について二重に形成および試験され、したがって、（ｉ）および（ｉｉ）で指定される。
【０１８６】
【表１７】
2013535555.tif 000019
【０１８７】
上記の第１４表は、４つのより良好な完成紙料を示す。完成紙料は、周囲温度で製造される。例２３および２５は、大豆ベースの接着剤８．５質量％、残余乾燥木材の固体％を使用している比較例である。例２４および２６は、大豆ベースの接着剤８．５質量％および粘着性付与成分１．５質量％、残余乾燥木材の固体％を使用している本発明の実施例である。完成紙料は、最初のエンドユーザー（Ｐ１）の商業的ＰＢの表面層およびコア層に適している。
【０１８８】
大豆ベースの接着剤は、固体全体で８．５％の中の固体２％がＰＡＥ樹脂によって付与され、かつ固体全体で８．５％の中の固体６．５％が大豆ベースの接着剤によって付与されるように、大豆ベースの接着剤とポリアミドアミン−エピクロロヒドリン（ＰＡＥ）樹脂との配合物である。大豆ベースの接着剤は、Ｈｅｒｃｕｌｅｓ社から商業的に入手可能な固体５０質量％の大豆分散液である。また、ＰＡＥ樹脂は、Ｈｅｒｃｕｌｅｓ社から商業的に入手可能な固体５５質量％の熱硬化性樹脂である。典型的には、２つの前記成分のそれぞれに対する残余質量％は、水である。
【０１８９】
【表１８】
2013535555.tif 000020
【０１９０】
上記の第１８表は、比較例に対して２つの本発明の実施例について、マットが押し込まれる平均的距離がより長いことを示す。例２３および２５の完成紙料は、あまり良好な「雪玉」を作らなかったし、「ウェット」な外観も持っていなかった。他面、例２４および２６の完成紙料は、良好な雪玉、「砂の城（ｓａｎｄｃａｓｔｌｅｓ）」、を作り、かつ「ウェット」な外観を持っていた。それらの性質は、完成紙料の良好な粘着特性を視覚的に表現したものと考えられる。さらに、図について言及すれば、図１は、それらの例ならびに他の代表的な比較例および本発明の実施例を示す（Ａ、ＢおよびＣとしてマークした）。正当に評価することができるように、本発明の粘着性付与成分は、それぞれのバインダー成分と組み合わせた場合に、卓越した粘着特性を、同じものを使用している完成紙料に付与する。
【０１９１】
上記の例において正当に評価することができるように、本発明は、木材複合パネル、例えばＰＢの製造時に予めプレスされたマットの結合性を維持するために、ホルムアルデヒド、イソシアネートまたは大豆ベースの接着剤（すなわち、バインダー成分）で樹脂加工されたセルロース微粒子に追加の粘着性を提供する。上記に説明された驚異的な粘着性の結果に基づいて、バインダー成分と粘着付与成分の組合せは、フルスケールの木材複合パネルの製造時にマットの安定性を高めると考えられる。
【０１９２】
従って、特許請求の範囲の記載は、詳細な説明に記載された表現および特定の化合物、組成または方法に限定されるものではなく、特許請求の範囲内にある特定の実施態様の間で変更しうることを理解すべきである。様々な実施態様の特徴または視点を説明するために本明細書中で依拠する任意のマーカッシュ形式のグループに関連して、異なる、特別な、および／または、予期しない結果が、他のすべてのマーカッシュ形式の構成要素から独立したそれぞれのマーカッシュ形式のグループの各構成要素から得ることができることを理解されたい。マーカッシュ形式のグループの各構成要素は、個別に依拠されてよいし、および／または組み合わせて依拠されてよく、かつ特許請求の範囲内で具体的で明確な実施態様に対して適切な裏付けを提供する。
【０１９３】
また、本発明の種々の実施態様を説明する際に依拠される任意の範囲および部分範囲が独立して、および一括して特許請求の範囲に含まれ、かつそのような値が本明細書中に明確に記載されていないとしても、全体の値および／または端数の値を含めてすべての範囲を記述および考察するものと理解されるべきである。当業者であれば、列挙された範囲および部分範囲が十分に本発明の種々の実施態様を説明し、かつ実施可能にし、およびこのような範囲と部分範囲がさらに当該範囲の半分、三分の一、四分の一、五分の一等々に詳細に述べてよいものと直ちに認識される。まさに１つの例として、「０．１から０．９までの」範囲は、さらに、より小さい三分の一、すなわち、０．１から０．３まで、中程の三分の一、すなわち、０．４から０．６まで、および大きい方の三分の一、すなわち、０．７から０．９までに詳細に述べてよく、これらは、個々に、および一括して特許請求の範囲に含まれ、かつ個々におよび／または一括して依拠されてよく、かつ特許請求の範囲内の特定の実施態様に対する適切な裏付けを提供する。また、範囲を規定または変更する表現、例えば「少なくとも」、「超」、「未満」、「以下」等に関連して、そのような表現は、部分範囲および／または上限値もしくは下限値を含むことが理解されるべきである。別の例として、"少なくとも１０"の範囲は、本質的に、少なくとも１０から３５までの部分範囲、少なくとも１０から２５までの部分範囲、２５から３５までの部分範囲等を含み、およびそれぞれの部分範囲は、個々に、および／または一括して依拠されてよく、かつ特許請求の範囲内の特定の実施態様に対する適切な裏付けを提供する。最後に、開示された範囲内の個々の数は、依拠されてよく、かつ特許請求の範囲内の特定の実施態様に対する適切な裏付けを提供する。例えば、 「１から９までの」の範囲は、様々な個々の整数、例えば３、ならびに小数点（または分数）を含む個々の数、例えば４．１を含み、これらは、依拠されてよく、かつ特許請求の範囲内の特定の実施態様に対する適切な裏付けを提供する。
【０１９４】
本発明は、本明細書中に例示的に記載されたものであり、および使用された専門用語は、限定というよりはむしろ説明の類の単語を意図していると理解されるべきである。本発明の多くの修正および変更は、上記の教示に鑑みて可能である。本発明は、特許請求の範囲内に詳細に記載されていること以外にも実施されることができる。
【図１】
2013535555.tif 000021
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
次のもの：
複数のリグノセルロース片と
この複数のリグノセルロース片を結合させるための、この複数のリグノセルロース片上に配置された接着剤系と
を含む複合材料物品であって、
前記接着剤系が
バインダー成分および
複合材料物品の製造中に複数のリグノセルロース片の配向を維持するための、アクリルポリマーまたはスチレン−ブタジエンポリマーを含む粘着性付与成分
を含む、前記複合材料物品。
【請求項２】
前記ポリマーがスチレン−アクリルポリマーである、請求項１記載の複合材料物品。
【請求項３】
前記ポリマーが
ｉ）Ｃ1〜Ｃ20アルキル（メタ）アクリレート、
ｉｉ）エチレン性不飽和カルボン酸、
ｉｉｉ）ビニル芳香族化合物のグループ、
ｉｖ）Ｃ2〜Ｃ13アルキルカルボン酸エステルのビニルエステル、
ｖ）Ｃ2〜Ｃ8ヒドロキシアルキル（メタ）アクリレート、
ｖｉ）エチレン性不飽和ニトリル、
ｖｉｉ）α，β−エチレン性不飽和の、アミド基を含む化合物、
ｖｉｉｉ）反応性ビニル架橋剤、または
ｉｘ）それらの組合せ
を含む、請求項１または２記載の複合材料物品。
【請求項４】
前記ポリマーが
ａ）前記ｉ）メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、シクロヘキシル（メタ）アクリレート、ベンジル（メタ）アクリレート、２−エチルヘキシル（メタ）アクリレート、ヘプチル（メタ）アクリレート、ｎ−オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、ラウリル（メタ）アクリレート、ステアリル（メタ）アクリレート、イソボルニル（メタ）アクリレート、ノルボルニル（メタ）アクリレート、４−ｔ−ブチルシクロヘキシル（メタ）アクリレート、３，３，５−トリメチルシクロヘキシル（メタ）アクリレート、ジメチルマレエート、ｎ−ブチルマレエート、プロピレングリコール（メタ）アクリレート、カルボジイミド（メタ）アクリレート、ｔ−ブチルアミノエチル（メタ）アクリレート、２−ｔ−ブチルアミノエチル（メタ）アクリレート、Ｎ，Ｎ−ジメチルアミノエチル（メタ）アクリレートおよびそれらの組合せからなる群から選択されるＣ1〜Ｃ20アルキル（メタ）アクリレート、
ｂ）前記ｉｉ）（メタ）アクリル酸、マレイン酸、フマル酸、イタコン酸、エタクリル酸、クロトン酸、シトラコン酸、桂皮酸およびそれらの組合せの群から選択されるエチレン性不飽和カルボン酸、
ｃ）前記ｉｉｉ）スチレン、α−メチルスチレン、ｏ−クロロスチレン、クロロメチルスチレン、α−フェニルスチレン、スチレンスルホン酸、スチレンスルホン酸の塩、パラ−アセトキシスチレン、ジビニルベンゼン、ジアリルフタレート、ビニルトルエン、ビニルナフタレンおよびそれらの組合せの群から選択されるビニル芳香族化合物のグループ、または
ｄ）前記ｉｖ）ビニルアセテートまたは直鎖状もしくは分枝鎖状Ｃ1〜Ｃ12アルキル鎖を有するカルボン酸の他のビニルエステルの群から選択されるＣ2〜Ｃ13アルキルカルボン酸エステルのビニルエステル
を含む、請求項３記載の複合材料物品。
【請求項５】
前記ポリマーが、
ａ）Ｃ1〜Ｃ20アルキル（メタ）アクリレート約２５％から約９９％まで、エチレン性不飽和カルボン酸約０．１％から約１０％まで、Ｃ2〜Ｃ8ヒドロキシアルキル（メタ）アクリレート約０．１％から約１０％まで、ビニル芳香族化合物約０．１％から約５０％まで、およびカルボン酸のビニルエステル約０．１％から約７５％まで、
ｂ）２−エチルヘキシルアクリレート約２５％から約９９％まで、メチルメタクリレート約１％から約５０％まで、アクリル酸約０．１％から約５％まで、ヒドロキシプロピルアクリレート約０．１％から約５％まで、スチレン約０．１％から約５０％まで、およびビニルアセテート約０．１％から約７５％まで、
ｃ）２−エチルヘキシルアクリレート約７５％から約８５％まで、メチルメタクリレート約６％から約１０％まで、アクリル酸約０．１％から約１％まで、ヒドロキシプロピルアクリレート約１％から約３％まで、スチレン約１％から約４％まで、およびビニルアセテート約６％から約１０％まで、
ｄ）イタコン酸約０．１％から約１０％まで、アクリルアミド約０．１％から約１０％まで、アクリル酸約０．１％から約２．５％まで、スチレン約０．１％から約６０％まで、およびブタジエン約２０％から約９０％まで、
ｅ）イタコン酸約０．５％から約２％まで、アクリルアミド約１％から約３％まで、スチレン約１５％から約４５％まで、およびブタジエン約５０％から約８０％まで、
ｆ）スチレン約２５％から約７５％まで、２−エチルヘキシルアクリレート約２０％から約３５％まで、ヒドロキシルエチルアクリレート約５％から約２０％まで、メチルメタクリレート約５％から約１５％まで、およびメタクリル酸約０．１％から約５％まで、または
ｇ）スチレン約１０％から約２５％まで、アクリル酸約１０％から約２５％まで、α−メチルスチレン約１０％から約３０％まで、メチルメタクリレート約５％から約１５％まで、２−エチルヘキシルアクリレート約５％から約２０％まで、およびブチルアクリレート約１０％から約３０％まで
を含む、請求項１または２記載の複合材料物品。
【請求項６】
前記ポリマーが
ａ）約２０００から約３００００００までの質量平均分子量（Ｍｗ）、
ｂ）約１０００から約２００００００までの数平均分子量（Ｍｎ）、および／または
ｃ）約−８５℃から約＋２５℃までのガラス転移温度（Ｔｇ）
を有する、請求項１から５までのいずれか１項に記載の複合材料物品。
【請求項７】
前記バインダー成分がイソシアネート成分、ホルムアルデヒド樹脂、タンパク質ベースの接着剤またはそれらの組合せを含む、請求項１から６までのいずれか１項に記載の複合材料物品。
【請求項８】
ａ）前記バインダー成分が前記の複数のリグノセルロース片１００質量部に対して約１質量部から約２０質量部までの量で利用されており、および／または
ｂ）前記粘着性付与成分が前記の複数のリグノセルロース片１００質量部に対して約１質量部から約１０質量部までの量で利用されている、請求項１から７までのいずれか１項に記載の複合材料物品。
【請求項９】
前記複合材料物品がパーティクルボードである、請求項１から８までのいずれか１項に記載の複合材料物品。
【請求項１０】
複合材料物品を形成させる方法であって、前記方法が、
次の工程：
バインダー成分を複数のリグノセルロース片に塗布し、
アクリルポリマーまたはスチレン−ブタジエンポリマーを含む粘着性付与成分を前記の複数のリグノセルロース片に塗布し、
前記のバインダー成分を有する複数のリグノセルロース片および該片上に塗布された粘着性付与成分をキャリヤー上に配置し、塊を形成させ、および
前記塊に、複合材料物品を形成させるのに十分な時間の間、圧力を印加することを含み、
前記粘着性付与成分が、キャリヤー上でありながら、前記塊中で前記の複数のリグノセルロース片の配向を維持する、複合材料物品を形成させる前記方法。
【国際調査報告】
2013535555.tif 000022
2013535555.tif 000023
2013535555.tif 000024